(57)【要約】【課題】帯電性及び感度に優れ、特に機械的強度に優れ、更に複写プロセスを繰り返しても静電特性の安定性に富んだ単層型電子写真感光体、並びに該感光体を用いたプロセスカートリッジ及び電子写真装置を提供すること。【解決手段】導電性支持体上に直接又は中間層を介して単層の感光層を設けてなる電子写真感光体において、該感光層が少なくとも電荷発生物質、高分子電荷輸送物質、アクセプター性化合物及びアクリル変性ポリオルガノシロキサンからなる。【選択図】　　　なし【特許請求の範囲】
【請求項１】
導電性支持体上に直接又は中間層を介して単層の感光層を設けてなる電子写真感光体において、該感光層が少なくとも電荷発生物質、高分子電荷輸送物質、アクセプター性化合物及びアクリル変性ポリオルガノシロキサンよりなることを特徴とする単層型電子写真感光体。
【請求項２】
請求項１記載の単層型電子写真感光体において、該アクリル変性ポリオルガノシロキサンが（Ａ）成分として下記一般式（１）で表わされるポリオルガノシロキサンと（Ｂ）成分として下記一般式（２）で表わされる（メタ）アクリル酸エステル又は該（メタ）アクリル酸エステル７０重量％以上と共重合可能な単量体３０重量％以下との混合物を、重量比５：９５ないし９５：５の割合で乳化グラフト共重合させて成るアクリル変性ポリオルガノシロキサンであることを特徴とする単層型電子写真感光体。
【化１】
2004061771.tif 000092
〔式中のＲ１、Ｒ２及びＲ３は、それぞれ同一又は異なる炭素数１〜２０の炭化水素基又はハロゲン化炭化水素基、Ｙはラジカル反応性基又はＳＨ基もしくはその両方をもつ有機基、Ｚ１及びＺ２は、それぞれ同一又は異なる水素原子、低級アルキル基又は下記一般式（Ｘ）で表されるトリオルガノシリル基
【化２】
2004061771.tif 000093
（式中、Ｒ４及びＲ５は、それぞれ同一又は異なる炭素数１〜２０の炭化水素基又はハロゲン化炭化水素基、Ｒ６は炭素数１〜２０の炭化水素基もしくはハロゲン化炭化水素基、あるいはラジカル反応性基又はＳＨ基もしくはその両方をもつ有機基を表す。）である。ｍは１０，０００以下の正の整数、ｎは１以上の整数である〕
【化３】
2004061771.tif 000094
（式中、Ｒ７は水素原子又はメチル基、Ｒ８はアルキル基、アルコキシ置換アルキル基、シクロアルキル基又はアリール基である。）
【請求項３】
請求項２記載の単層型電子写真感光体において、（Ｂ）成分として用いるグラフト共重合用単量体のポリマー化物のガラス転移温度が２０℃以上であることを特徴とする単層型電子写真感光体。
【請求項４】
請求項１乃至３のいずれか１項記載の単層型電子写真感光体において、高分子電荷輸送物質がポリカーボネート、ポリウレタン、ポリエステル、及びポリエーテルからなる群から選択される少なくとも１つの重合体であることを特徴とする単層型電子写真感光体。
【請求項５】
請求項１乃至３のいずれか１項記載の単層型電子写真感光体において、高分子電荷輸送物質がトリアリールアミン構造を有する重合体であることを特徴とする単層型電子写真感光体。
【請求項６】
請求項１乃至３のいずれか１項記載の単層型電子写真感光体において、高分子電荷輸送物質がトリアリールアミン構造を有するポリカーボネートであることを特徴とする単層型電子写真感光体。
【請求項７】
請求項１乃至３のいずれか１項記載の単層型電子写真感光体において、高分子電荷輸送物質が下記一般式（１Ｄ）で表されるトリアリールアミン構造を有するポリカーボネートであることを特徴とする単層型電子写真感光体。
【化４】
2004061771.tif 000095
｛式中、Ｒ′１、Ｒ′２、Ｒ′３は、それぞれ独立して置換もしくは無置換のアルキル基またはハロゲン原子を表し、Ｒ′４は水素原子または置換もしくは無置換のアルキル基を表す。Ｒ１、Ｒ２は置換もしくは無置換のアリール基を表す。ｏ、ｐ、ｑは、それぞれ独立して０〜４の整数を表す。ｋ、ｊは組成を表し、０．１≦ｋ≦１、０≦ｊ≦０．９であり、ｎは繰り返し単位数を表し、５〜５０００の整数である。Ｘは脂肪族の２価基、環状脂肪族の２価基、または下記一般式（Ａ）で表される２価基を表す。
【化５】
2004061771.tif 000096
〔式中、Ｒ２４、Ｒ２５は、それぞれ独立して置換もしくは無置換のアルキル基、アリール基またはハロゲン原子を表し、ｌ、ｍは０〜４の整数を表す。Ｙは単結合、炭素原子数１〜１２の直鎖状、分岐状もしくは環状のアルキレン基、−Ｏ−、−Ｓ−、−ＳＯ−、−ＳＯ２−、−ＣＯ−、−ＣＯ−Ｏ−Ｚ−Ｏ−ＣＯ−（式中Ｚは脂肪族の２価基を表す）または下記一般式（Ｂ）
【化６】
2004061771.tif 000097
（式中、ａは１〜２０の整数を表し、ｂは１〜２０００の整数を表す。Ｒ２６、Ｒ２７は置換もしくは無置換のアルキル基またはアリール基を表す。）を表す。Ｒ２４とＲ２５、Ｒ２６とＲ２７はそれぞれ同一でも異なっていてもよい。〕｝
【請求項８】
請求項１乃至３のいずれか１項記載の単層型電子写真感光体において、高分子電荷輸送物質が下記一般式（２Ｄ）で表されるトリアリールアミン構造を有するポリカーボネートであることを特徴とする単層型電子写真感光体。
【化７】
2004061771.tif 000098
｛式中、Ｒ３、Ｒ４は置換もしくは無置換のアリール基を表し、Ａｒ１、Ａｒ２、Ａｒ３は同一または異なるアリレン基を表す。ｋ、ｊは組成を表し、０．１≦ｋ≦１、０≦ｊ≦０．９であり、ｎは繰り返し単位数を表し、５〜５０００の整数である。Ｘは脂肪族の２価基、環状脂肪族の２価基、または下記一般式（Ａ）で表される２価基を表す。
【化８】
2004061771.tif 000099
〔式中、Ｒ２４、Ｒ２５は、それぞれ独立して置換もしくは無置換のアルキル基、アリール基またはハロゲン原子を表し、ｌ、ｍは０〜４の整数を表す。Ｙは単結合、炭素原子数１〜１２の直鎖状、分岐状もしくは環状のアルキレン基、−Ｏ−、−Ｓ−、−ＳＯ−、−ＳＯ２−、−ＣＯ−、−ＣＯ−Ｏ−Ｚ−Ｏ−ＣＯ−（式中Ｚは脂肪族の２価基を表す）または下記一般式（Ｂ）
【化９】
2004061771.tif 000100
（式中、ａは１〜２０の整数を表し、ｂは１〜２０００の整数を表す。Ｒ２６、Ｒ２７は置換もしくは無置換のアルキル基またはアリール基を表す。）を表す。Ｒ２４とＲ２５、Ｒ２６とＲ２７はそれぞれ同一でも異なっていてもよい。〕｝
【請求項９】
請求項１乃至３のいずれか１項記載の単層型電子写真感光体において、高分子電荷輸送物質が下記一般式（３Ｄ）で表されるトリアリールアミン構造を有するポリカーボネートであることを特徴とする単層型電子写真感光体。
【化１０】
2004061771.tif 000101
｛式中、Ｒ５、Ｒ６は置換もしくは無置換のアリール基を表し、Ａｒ４、Ａｒ５、Ａｒ６は同一または異なるアリレン基を表す。ｋ、ｊは組成を表し、０．１≦ｋ≦１、０≦ｊ≦０．９であり、ｎは繰り返し単位数を表し、５〜５０００の整数である。Ｘは脂肪族の２価基、環状脂肪族の２価基、または下記一般式（Ａ）で表される２価基を表す。
【化１１】
2004061771.tif 000102
〔式中、Ｒ２４、Ｒ２５は、それぞれ独立して置換もしくは無置換のアルキル基、アリール基またはハロゲン原子を表し、ｌ、ｍは０〜４の整数を表す。Ｙは単結合、炭素原子数１〜１２の直鎖状、分岐状もしくは環状のアルキレン基、−Ｏ−、−Ｓ−、−ＳＯ−、−ＳＯ２−、−ＣＯ−、−ＣＯ−Ｏ−Ｚ−Ｏ−ＣＯ−（式中Ｚは脂肪族の２価基を表す）または下記一般式（Ｂ）
【化１２】
2004061771.tif 000103
（式中、ａは１〜２０の整数を表し、ｂは１〜２０００の整数を表す。Ｒ２６、Ｒ２７は置換または無置換のアルキル基またはアリール基を表す。）を表す。Ｒ２４とＲ２５、Ｒ２６とＲ２７はそれぞれ同一でも異なっていてもよい。〕｝
【請求項１０】
請求項１乃至３のいずれか１項記載の単層型電子写真感光体において、高分子電荷輸送物質が下記一般式（４Ｄ）で表されるトリアリールアミン構造を有するポリカーボネートであることを特徴とする単層型電子写真感光体。
【化１３】
2004061771.tif 000104
｛式中、Ｒ７、Ｒ８は置換もしくは無置換のアリール基を表し、Ａｒ７、Ａｒ８、Ａｒ９は同一または異なるアリレン基を表す。ｋ、ｊは組成を表し、０．１≦ｋ≦１、０≦ｊ≦０．９であり、ｎは繰り返し単位数を表し、５〜５０００の整数である。ｒは１〜５の整数を表す。Ｘは脂肪族の２価基、環状脂肪族の２価基、または下記一般式（Ａ）で表される２価基を表す。
【化１４】
2004061771.tif 000105
〔式中、Ｒ２４、Ｒ２５は、それぞれ独立して置換もしくは無置換のアルキル基、アリール基またはハロゲン原子を表し、ｌ、ｍは０〜４の整数を表す。Ｙは単結合、炭素原子数１〜１２の直鎖状、分岐状もしくは環状のアルキレン基、−Ｏ−、−Ｓ−、−ＳＯ−、−ＳＯ２−、−ＣＯ−、−ＣＯ−Ｏ−Ｚ−Ｏ−ＣＯ−（式中Ｚは脂肪族の２価基を表す）または下記一般式（Ｂ）
【化１５】
2004061771.tif 000106
（式中、ａは１〜２０の整数を表し、ｂは１〜２０００の整数を表す。Ｒ２６、Ｒ２７は置換または無置換のアルキル基またはアリール基を表す。）を表す。Ｒ２４とＲ２５、Ｒ２６とＲ２７はそれぞれ同一でも異なっていてもよい。〕｝
【請求項１１】
請求項１乃至３のいずれか１項記載の単層型電子写真感光体において、高分子電荷輸送物質が下記一般式（５Ｄ）で表されるトリアリールアミン構造を有するポリカーボネートであることを特徴とする単層型電子写真感光体。
【化１６】
2004061771.tif 000107
｛式中、Ｒ９、Ｒ１０は置換もしくは無置換のアリール基を表し、Ａｒ１０、Ａｒ１１、Ａｒ１２は同一または異なるアリレン基を表す。Ｘ１、Ｘ２は置換もしくは無置換のエチレン基または置換もしくは無置換のビニレン基を表す。ｋ、ｊは組成を表し、０．１≦ｋ≦１、０≦ｊ≦０．９であり、ｎは繰り返し単位数を表し、５〜５０００の整数である。Ｘは脂肪族の２価基、環状脂肪族の２価基、または下記一般式（Ａ）で表される２価基を表す。
【化１７】
2004061771.tif 000108
〔式中、Ｒ２４、Ｒ２５は、それぞれ独立して置換もしくは無置換のアルキル基、アリール基またはハロゲン原子を表し、ｌ、ｍは０〜４の整数を表す。Ｙは単結合、炭素原子数１〜１２の直鎖状、分岐状もしくは環状のアルキレン基、−Ｏ−、−Ｓ−、−ＳＯ−、−ＳＯ２−、−ＣＯ−、−ＣＯ−Ｏ−Ｚ−Ｏ−ＣＯ−（式中Ｚは脂肪族の２価基を表す）または下記一般式（Ｂ）
【化１８】
2004061771.tif 000109
（式中、ａは１〜２０の整数を表し、ｂは１〜２０００の整数を表す。Ｒ２６、Ｒ２７は置換または無置換のアルキル基またはアリール基を表す。）を表す。Ｒ２４とＲ２５、Ｒ２６とＲ２７はそれぞれ同一でも異なっていてもよい。〕｝
【請求項１２】
請求項１乃至３のいずれか１項記載の単層型電子写真感光体において、高分子電荷輸送物質が下記一般式（６Ｄ）で表されるトリアリールアミン構造を有するポリカーボネートであることを特徴とする単層型電子写真感光体。
【化１９】
2004061771.tif 000110
｛式中、Ｒ１１、Ｒ１２、Ｒ１３、Ｒ１４は置換もしくは無置換のアリール基を表し、Ａｒ１３、Ａｒ１４、Ａｒ１５、Ａｒ１６は同一または異なるアリレン基を表す。Ｙ１、Ｙ２、Ｙ３は単結合、置換もしくは無置換のアルキレン基、置換もしくは無置換のシクロアルキレン基、置換もしくは無置換のアルキレンエーテル基、酸素原子、硫黄原子またはビニレン基を表し、同一であっても異なっていてもよい。ｋ、ｊは組成を表し、０．１≦ｋ≦１、０≦ｊ≦０．９であり、ｎは繰り返し単位数を表し、５〜５０００の整数である。Ｘは脂肪族の２価基、環状脂肪族の２価基、または下記一般式（Ａ）で表される２価基を表す。
【化２０】
2004061771.tif 000111
〔式中、Ｒ２４、Ｒ２５は、それぞれ独立して置換もしくは無置換のアルキル基、アリール基またはハロゲン原子を表し、ｌ、ｍは０〜４の整数を表す。Ｙは単結合、炭素原子数１〜１２の直鎖状、分岐状もしくは環状のアルキレン基、−Ｏ−、−Ｓ−、−ＳＯ−、−ＳＯ２−、−ＣＯ−、−ＣＯ−Ｏ−Ｚ−Ｏ−ＣＯ−（式中Ｚは脂肪族の２価基を表す）または下記一般式（Ｂ）
【化２１】
2004061771.tif 000112
（式中、ａは１〜２０の整数を表し、ｂは１〜２０００の整数を表す。Ｒ２６、Ｒ２７は置換または無置換のアルキル基またはアリール基を表す。）を表す。Ｒ２４とＲ２５、Ｒ２６とＲ２７はそれぞれ同一でも異なっていてもよい。〕｝
【請求項１３】
請求項１乃至３のいずれか１項記載の単層型電子写真感光体において、高分子電荷輸送物質が下記一般式（７Ｄ）で表されるトリアリールアミン構造を有するポリカーボネートであることを特徴とする単層型電子写真感光体。
【化２２】
2004061771.tif 000113
｛式中、Ｒ１５、Ｒ１６は水素原子、置換もしくは無置換のアリール基を表し、Ｒ１５とＲ１６は環を形成していてもよい。Ａｒ１７、Ａｒ１８、Ａｒ１９は同一または異なるアリレン基を表す。ｋ、ｊは組成を表し、０．１≦ｋ≦１、０≦ｊ≦０．９であり、ｎは繰り返し単位数を表し、５〜５０００の整数である。Ｘは脂肪族の２価基、環状脂肪族の２価基、または下記一般式（Ａ）で表される２価基を表す。
【化２３】
2004061771.tif 000114
〔式中、Ｒ２４、Ｒ２５は、それぞれ独立して置換もしくは無置換のアルキル基、アリール基またはハロゲン原子を表し、ｌ、ｍは０〜４の整数を表す。Ｙは単結合、炭素原子数１〜１２の直鎖状、分岐状もしくは環状のアルキレン基、−Ｏ−、−Ｓ−、−ＳＯ−、−ＳＯ２−、−ＣＯ−、−ＣＯ−Ｏ−Ｚ−Ｏ−ＣＯ−（式中Ｚは脂肪族の２価基を表す）または下記一般式（Ｂ）
【化２４】
2004061771.tif 000115
（式中、ａは１〜２０の整数を表し、ｂは１〜２０００の整数を表す。Ｒ２６、Ｒ２７は置換または無置換のアルキル基またはアリール基を表す。）を表す。Ｒ２４とＲ２５、Ｒ２６とＲ２７はそれぞれ同一でも異なっていてもよい。〕｝
【請求項１４】
請求項１乃至３のいずれか１項記載の単層型電子写真感光体において、高分子電荷輸送物質が下記一般式（８Ｄ）で表されるトリアリールアミン構造を有するポリカーボネートであることを特徴とする単層型電子写真感光体。
【化２５】
2004061771.tif 000116
｛式中、Ｒ１７は置換もしくは無置換のアリール基を表し、Ａｒ２０、Ａｒ２１、Ａｒ２２、Ａｒ２３は同一または異なるアリレン基を表す。ｋ、ｊは組成を表し、０．１≦ｋ≦１、０≦ｊ≦０．９であり、ｎは繰り返し単位数を表し、５〜５０００の整数である。Ｘは脂肪族の２価基、環状脂肪族の２価基、または下記一般式（Ａ）で表される２価基を表す。
【化２６】
2004061771.tif 000117
〔式中、Ｒ２４、Ｒ２５は、それぞれ独立して置換もしくは無置換のアルキル基、アリール基またはハロゲン原子を表し、ｌ、ｍは０〜４の整数を表す。Ｙは単結合、炭素原子数１〜１２の直鎖状、分岐状もしくは環状のアルキレン基、−Ｏ−、−Ｓ−、−ＳＯ−、−ＳＯ２−、−ＣＯ−、−ＣＯ−Ｏ−Ｚ−Ｏ−ＣＯ−（式中Ｚは脂肪族の２価基を表す）または下記一般式（Ｂ）
【化２７】
2004061771.tif 000118
（式中、ａは１〜２０の整数を表し、ｂは１〜２０００の整数を表す。Ｒ２６、Ｒ２７は置換または無置換のアルキル基またはアリール基を表す。）を表す。Ｒ２４とＲ２５、Ｒ２６とＲ２７はそれぞれ同一でも異なっていてもよい。〕｝
【請求項１５】
請求項１乃至３のいずれか１項記載の単層型電子写真感光体において、高分子電荷輸送物質が下記一般式（９Ｄ）で表されるトリアリールアミン構造を有するポリカーボネートであることを特徴とする単層型電子写真感光体。
【化２８】
2004061771.tif 000119
｛式中、Ｒ１８、Ｒ１９、Ｒ２０、Ｒ２１は置換もしくは無置換のアリール基を表し、Ａｒ２４、Ａｒ２５、Ａｒ２６、Ａｒ２７、Ａｒ２８は同一または異なるアリレン基を表す。ｋ、ｊは組成を表し、０．１≦ｋ≦１、０≦ｊ≦０．９であり、ｎは繰り返し単位数を表し、５〜５０００の整数である。Ｘは脂肪族の２価基、環状脂肪族の２価基、または下記一般式（Ａ）で表される２価基を表す。
【化２９】
2004061771.tif 000120
〔式中、Ｒ２４、Ｒ２５は、それぞれ独立して置換もしくは無置換のアルキル基、アリール基またはハロゲン原子を表し、ｌ、ｍは０〜４の整数を表す。Ｙは単結合、炭素原子数１〜１２の直鎖状、分岐状もしくは環状のアルキレン基、−Ｏ−、−Ｓ−、−ＳＯ−、−ＳＯ２−、−ＣＯ−、−ＣＯ−Ｏ−Ｚ−Ｏ−ＣＯ−（式中Ｚは脂肪族の２価基を表す）または下記一般式（Ｂ）
【化３０】
2004061771.tif 000121
（式中、ａは１〜２０の整数を表し、ｂは１〜２０００の整数を表す。Ｒ２６、Ｒ２７は置換または無置換のアルキル基またはアリール基を表す。）を表す。Ｒ２４とＲ２５、Ｒ２６とＲ２７はそれぞれ同一でも異なっていてもよい。〕｝
【請求項１６】
請求項１乃至３のいずれか１項記載の単層型電子写真感光体において、高分子電荷輸送物質が下記一般式（１０Ｄ）で表されるトリアリールアミン構造を有するポリカーボネートであることを特徴とする単層型電子写真感光体。
【化３１】
2004061771.tif 000122
｛式中、Ｒ２２、Ｒ２３は置換もしくは無置換のアリール基を表し、Ａｒ２９、Ａｒ３０、Ａｒ３１は同一または異なるアリレン基を表す。ｋ、ｊは組成を表し、０．１≦ｋ≦１、０≦ｊ≦０．９であり、ｎは繰り返し単位数を表し、５〜５０００の整数である。Ｘは脂肪族の２価基、環状脂肪族の２価基、または下記一般式（Ａ）で表される２価基を表す。
【化３２】
2004061771.tif 000123
〔式中、Ｒ２４、Ｒ２５は、それぞれ独立して置換もしくは無置換のアルキル基、アリール基またはハロゲン原子を表し、ｌ、ｍは０〜４の整数を表す。Ｙは単結合、炭素原子数１〜１２の直鎖状、分岐状もしくは環状のアルキレン基、−Ｏ−、−Ｓ−、−ＳＯ−、−ＳＯ２−、−ＣＯ−、−ＣＯ−Ｏ−Ｚ−Ｏ−ＣＯ−（式中Ｚは脂肪族の２価基を表す）または下記一般式（Ｂ）
【化３３】
2004061771.tif 000124
（式中、ａは１〜２０の整数を表し、ｂは１〜２０００の整数を表す。Ｒ２６、Ｒ２７は置換または無置換のアルキル基またはアリール基を表す。）を表す。Ｒ２４とＲ２５、Ｒ２６とＲ２７はそれぞれ同一でも異なっていてもよい。〕｝
【請求項１７】
請求項１乃至３のいずれか１項記載の単層型電子写真感光体において、高分子電荷輸送物質が下記一般式（１１Ｄ）で表されるトリアリールアミン構造を有するポリカーボネートであることを特徴とする単層型電子写真感光体。
【化３４】
2004061771.tif 000125
｛〔式（１１Ｄ）中、Ａｒ３２、Ａｒ３３、Ａｒ３５およびＡｒ３６は置換もしくは無置換のアリレン基を表し、Ａｒ３４は置換もしくは無置換のアリール基を表す。Ｚはアリレン基または−Ａｒ３７−Ｚａ−Ａｒ３７−を表し、Ａｒ３７は置換もしくは無置換のアリレン基を表す。ＺａはＯ、Ｓまたはアルキレン基を表す。ＲおよびＲ’は直鎖又は分岐鎖のアルキレン基または−Ｏ−を表す。ｈは０または１を表す。ｋ、ｊは組成を表し、０．１≦ｋ≦１、０≦ｊ≦０．９であり、ｎは繰り返し単位数を表し、５〜５０００の整数である。Ｘは置換または無置換の脂肪族２価基、置換または無置換の環状脂肪族２価基、置換または無置換の芳香族２価基、またはこれらを連結してできる２価基、または下記一般式（Ａ’）、一般式（Ｆ）、一般式（Ｇ）で表される２価基を表す。〕
【化３５】
2004061771.tif 000126
【化３６】
2004061771.tif 000127
【化３７】
2004061771.tif 000128
〔式（Ａ’）、（Ｆ）、（Ｇ）中、Ｒ２４、Ｒ２５、Ｒ５５、Ｒ５６は、それぞれ独立して置換もしくは無置換のアルキル基、置換もしくは無置換のアリール基またはハロゲン原子を表す。ｌ、ｍはそれぞれ独立して０〜４の整数、ｓ、ｔはそれぞれ独立して０〜３の整数を表す。Ｒ２４、Ｒ２５、Ｒ５５、Ｒ５６がそれぞれに複数個存在する時は同一でも異なっていても良い。Ｙは単結合、炭素原子数１〜１２の直鎖状、分岐状もしくは環状のアルキレン基、１つ以上の炭素原子数１〜１０のアルキレン基と１つ以上の酸素原子及び硫黄原子から構成される２価基、−Ｏ−、−Ｓ−、−ＳＯ−、−ＳＯ２−、−ＣＯ−、−ＣＯＯ−、−ＣＯ−Ｏ−Ｚ１−Ｏ−ＣＯ−、−ＣＯ−Ｚ２−ＣＯ−（式中Ｚ１、Ｚ２は置換もしくは無置換の脂肪族２価基、または置換もしくは無置換のアリレン基を表す）、または下記一般式（Ｂ）、または一般式（Ｈ）〜（Ｎ）を表す。〕
【化３８】
2004061771.tif 000129
〔式（Ｂ）、及び式（Ｈ）〜（Ｎ）中、Ｒ２６、Ｒ２７はそれぞれ独立して置換もしくは無置換のアルキル基、置換もしくは無置換のアリール基を表す。Ｒ５７、Ｒ５８、Ｒ６４はハロゲン原子、置換もしくは無置換のアルキル基、置換もしくは無置換のアルコキシ基、置換もしくは無置換のアリール基を表す。Ｒ５９、Ｒ６０、Ｒ６１、Ｒ６２、Ｒ６３はそれぞれ独立して水素原子、ハロゲン原子、置換もしくは無置換のアルキル基、、置換もしくは無置換のアルコキシ基、置換もしくは無置換のアリール基を表す。Ｒ５８とＲ５９は結合して炭素数５〜１２の炭素環を形成しても良い。Ｒ６５とＲ６６は端結合または炭素数１〜４のアルキレン基を表す。ａは１〜２０の整数、ｂは１〜２０００の整数、ｕとｗは０〜４の整数、ｖは１または２を表す。Ｒ２６、Ｒ２７、Ｒ５７、Ｒ６４がそれぞれに複数個存在する時は同一でも異なっていても良い。〕｝
【請求項１８】
請求項１乃至１７のいずれか１項記載の単層型電子写真感光体において、アクセプター性化合物が、下記一般式（Ｆ１）で示される２，３−ジフェニルインデン化合物であることを特徴とする単層型電子写真感光体。
【化３９】
2004061771.tif 000130
（式中、ｆ１、ｆ２、ｆ３、ｆ４は、水素原子、ハロゲン原子、置換もしくは無置換のアルキル基、シアノ基、またはニトロ基を表し、ＡおよびＢは水素原子置換もしくは無置換のアリール基、シアノ基、アルコキシカルボニル基、またはアリールオキシカルボニル基を表す。）
【請求項１９】
請求項１乃至１８のいずれか１項記載の単層型電子写真感光体において、感光層中に下記一般式（Ｇ１）示されるフェノール化合物の少なくとも１種を含有することを特徴とする単層型電子写真感光体。
【化４０】
2004061771.tif 000131
（式中、ｇ１〜ｇ８は水素原子、置換または無置換のアルキル基、置換または無置換のアルコキシカルボニル基、置換または無置換のアリール基、置換または無置換のアルコキシ基を表す。）
【請求項２０】
電子写真感光体と、帯電手段、像露光手段、現像手段、転写手段、及びクリーニング手段からなる群より選ばれる少なくとも１つの手段を一体に支持し、電子写真装置本体に脱着自在に装着されるプロセスカートリッジにおいて、前記電子写真感光体が請求項１乃至１９のいずれか１項記載の単層型電子写真感光体であることを特徴とするプロセスカートリッジ。
【請求項２１】
少なくとも電子写真感光体、帯電手段、像露光手段、現像手段、及び転写手段を備えた電子写真装置において、前記電子写真感光体が請求項１乃至１９のいずれか１項記載の単層型電子写真感光体であることを特徴とする電子写真装置。
【発明の詳細な説明】
【０００１】
【発明の属する技術分野】
本発明は電子写真感光体に関し、詳しくは、電子写真プロセスを用いた複写機、プリンター等に用いられる単層型電子写真感光体に関する。更に、詳細に、本発明は、アクリル変性ポリオルガノシロキサンを感光体に含有させた、高感度かつ高耐久な電子写真感光体、並びに該単層型電子写真感光体を用いた電子写真装置及びプロセスカートリッジに関する。
【０００２】
【従来の技術】
従来、電子写真方式において使用される感光体の光導電体としては、大きく分けて種々の無機及び有機光導電体が知られている。ここにいう「電子写真方式」とは、一般に光導電性の感光体をまず暗所で、例えば、コロナ放電によって帯電させ、次いで像露光し、露光部のみの電荷を選択的に逸散させて静電潜像を得、この潜像部を染料、顔料などの着色剤と高分子材料などで構成されるトナーで現像し、可視化して画像を形成するようにした、いわゆるカールソンプロセスと呼ばれる画像形成プロセスである。
【０００３】
有機の光導電体を用いた感光体は無機光導電体に比べ、感光波長域の自由度、成膜性、可撓性、膜の透明性、量産性、毒性やコスト面等において利点を持つため、有機材料を用いた感光体の開発が積極的になされ、実用に供されている。実用化された感光体のほとんどは、電荷発生機能を有する層（ＣＧＬ）と電荷輸送機能を有する層（ＣＴＬ）とからなる積層型の構成であり、もっぱら負帯電プロセスに用いられている。
【０００４】
その理由は▲１▼積層型では機械的強度に富み、膜厚の設計が可能なＣＴＬを表面層に配置することでプロセスに供された状態で十分な機械的耐久性を感光体に保持させることが可能となるからである。▲２▼高速複写プロセスにおいても支障のない程度の高い電荷移動度を示す有機材料は現在のところほとんど正孔移動の性質を示すドナー性化合物に限られているため、ドナー性化合物で形成されたＣＴＬを表面側に配置した感光体となり、その帯電極性は負帯電となる。
【０００５】
しかしながら、このような機能分離構造は新たな問題を生じている。その１つ目は感光体の負帯電に由来するものである。電子写真プロセスにおける信頼性の高い帯電方式はコロナ帯電、或いは接触帯電によるものでであり、ほとんどの複写機、プリンターにはこの方式が採用されている。だが周知のごとく、正極性と較べ負極性の帯電は不安定である。また、負極性のコロナ帯電は化学的損傷を引き起こす物質であるオゾン、及びＮＯｘの発生をより多く伴う為、環境問題、或いは感光体の損傷の点で問題を有し、また、接触帯電では、オゾン、ＮＯｘの発生量は非常に少ないが、感光体に近接する帯電方式のため感光体に多大の損傷を与える問題を有し、この面からも正帯電用の感光体が望ましい。
【０００６】
その２つ目は、感光体の積層構造に由来するものである。有機材料を用いた感光体の製造では、真空蒸着法と較べ安価な溶液塗布法を用いることが可能であるが、このような積層タイプの感光体を製造すためには少なくとも２回の塗布操作、通常は感光体の帯電性確保の為導電性支持体上（導電性支持体と感光層との間）に中間層を設けてあるため３回の塗布操作が必要であり、これら複数回の塗布操作は感光体のコストアップにつながる。さらに、感度及び耐久性のバランスを保ち、また良好な画像を得る為、ＣＧＬの厚さをサブミクロンの範囲で管理することも製造コストをいっそう引き上げる要因となっている。
【０００７】
こうした問題を考慮すると、有機材料を用いた感光体としては、正帯電プロセスでの使用が可能な単層型構成が望ましい事が理解できる。さらに、該感光体がそのまま、或いは若干の変更で負帯電プロセスに用いことが可能であれば、安価で使用環境の自由度が高い利点を有する感光体を創製することが出来ることも理解される。
【０００８】
従来、単層型の感光体としては、▲１▼ポリビニルカルバゾールとトリニトロフルオレノンとからなる電荷移動錯体感光体（ＵＰＳ３４８９２３７）、▲２▼チアピリリウム染料とポリカーボネートからなる共晶錯体（Ｊ．Ａｐｐｌ．Ｐｈｙｓ．４９　５５５５（１９７８））、▲３▼ペリレン系顔料及びヒドラゾン化合物が樹脂中に分散された感光体（特開平２−３７３５４号）がある。このうち、▲１▼▲２▼は感度が低く、静電的、及び機械的耐久性は低く、繰り返し使用の点で問題がある等の欠点があった。▲３▼は感光体の感度が低い為、高速の複写プロセスには不適な欠点を伴っていた。
【０００９】
さらに、実用化されている積層型感光体の成分を単に分散した場合には、帯電電位と感度が低く、特に、静電的、及び機械的耐久性は低く、繰り返し使用でそれらが大きく変動する欠点も克服できていない。また、単層型感光体では、電荷発生物質、電荷輸送物質、アクセプター性化合物など、多くが低分子化合物として開発されており、低分子化合物は単独で成膜性がないため、通常、不活性高分子に分散・混合して用いられる。しかるに、電荷発生物質、電荷輸送物質、アクセプター性化合物などの低分子化合物と不活性高分子からなる感光層体は一般に柔らかく、電子写真プロセスにおいて繰り返し使用された場合に現像システムやクリーニングシステムによる機械的な感光体表面への負荷により膜削れを生じやすいという耐摩耗性の低さが短所として挙げられる。
【００１０】
更に、この構成の感光層は電荷移動度に限界があり、電子写真プロセスの高速化あるいは小型化の障害となっていた。これは通常低分子電荷輸送物質の含有量が５０重量％以下で使用されることに起因している。即ち低分子電荷輸送物質の含有量を増すことで確かに電荷移動度は上げられるが、このとき逆に成膜性や耐摩耗性が劣化するためである。
【００１１】
この有機系感光体の特性を改善する技術として有機系感光体のバインダー樹脂を改良したもの（特開平５−２１６２５０公報）や電荷輸送性ポリマー（特開昭５１−７３８８８号公報、特開昭５４−８５２７号公報、特開昭５４−１１７３７号公報、特開昭５６−１５０７４９号公報、特開昭５７−７８４０２号公報、特開昭６３−２８５５５２号公報、特開昭６４−１７２８号公報、特開昭６４−１３０６１号公報、特開昭６４−１９０４９号公報、特開平３−５０５５５号公報、特開平４−１７５３３７号公報、特開平４−２２５０１４号公報、特開平４−２３０７６７号公報、特開平５−２３２７２７号公報、特開平５−３１０９０４号公報等）が注目され開示されている。
【００１２】
上記公報において、電荷輸送層のバインダー樹脂を改良したものは低分子電荷輸送物質の組成分割合から著しい耐摩耗性の向上は困難である。一方、電荷輸送ポリマーを用いたものは電荷輸送層成分を高分子化することにより膜削れの改善がみられるが、感光体を機械寿命まで交換しない据え付け型部品として扱うには、依然十分なものではなく一層の向上が必要である。
【００１３】
また、特開平０７−２９５２４８号公報、特開平０７−３０１９３６号公報、特開平０８−０８２９４０号公報等には、表面層にフッ素変性シリコンオイルを含有させることにより表面性を改善し、クリーニング性を向上させて感光体表面の耐摩耗性を向上させる提案がある。しかし、表面層にフッ素変性シリコンオイルを含有させようとした場合、フッ素変性シリコンオイルは表面層形成過程で表面近傍に移行して表面に近いところに集中するため、繰り返し使用による表面層の摩耗によって早期にその効果が失われてしまう。
【００１４】
また、耐摩耗性の向上を目的として微粒子を添加する系に関しても様々な試みがなされている。例えばシリコーン樹脂微粒子、フッ素含有樹脂微粒子（特開昭６３−６５４４９号）、メラミン樹脂微粒子（特開昭６０−１７７３４９号）等の添加である。特開平０２−１４３２５７号公報には、表面層にポリエチレン粉体を含有させて表面層の摩擦係数を下げて、クリーニング性を向上させて感光体の耐摩耗性を向上させる提案がある。また、特開平０２−１４４５５０号公報には、表面層に含フッ素樹脂粉体を含有させて表面層の摩擦係数を下げて、クリーニング性を向上させて感光体の耐摩耗性を向上させる提案がある。また、特開平０７−１２８８７２号公報、特開平１０−２５４１６０号公報には、表面層にシリコーン微粒子を含有させて表面層の摩擦係数を下げ、クリーニング性を向上させて感光体の耐摩耗性を向上させる提案がある。また、特開平２０００−０１０３２２号公報およびＵＳＰ５，９９８，０７２には、表面層に架橋型有機微粒子を含有させて表面層の摩擦係数を下げ、クリーニング性を向上させて感光体の耐摩耗性を向上させる提案がある。
【００１５】
更に、特開平０８−１９０２１３号公報には、表面層にメチルシロキサン樹脂微粒子を含有させて表面層の摩擦係数を下げ、クリーニング性を向上させて感光体の耐摩耗性を向上させる提案がある。これらの提案は感光体の表面の摩擦係数低減、表面エネルギーの低減等の機能付与による高耐久化を意図したものであるが以下のような問題を有する。すなわち、表面層に樹脂粉体或いは微粒子を分散させて感光層表面の耐摩耗性の向上を図った場合、バインダー樹脂との相溶性が乏しいため、樹脂粉体或いは微粒子の分散が不良となり、画像形成時に黒ポチや白ポチ等の異常欠陥が生じ、繰り返し使用中に残留電位の上昇が起きる等の問題がある。また同時に感光層の光透過性が妨げられることにより、感度低下、電荷輸送性能の低下により、画像濃度の不均一が発生する等々問題の解決には至っていない。
【００１６】
【発明が解決しようとする課題】
本発明は上記従来技術の問題点を解決するためになされたもので、帯電性、及び感度に優れ、特に機械的強度に優れ、また複写プロセスを繰り返しても静電特性の安定性に富んだ単層型電子写真感光体、並びに該感光体を用いたプロセスカートリッジ及び電子写真装置を提供することを目的とするものである。
【００１７】
【課題を解決するための手段】
本発明者らは、上記課題を解決すべく鋭意検討した結果、少なくとも電荷発生物質、高分子電荷送動物質、アクセプター性化合物及びアクリル変性ポリオルガノシロキサンを含有する感光層が上記目的に対して有効であることを見出し、本発明に至った。
【００１８】
すなわち、本発明によれば、第一に、請求項１では、導電性支持体上に直接又は中間層を介して単層の感光層を設けてなる電子写真感光体において、該感光層が少なくとも電荷発生物質、高分子電荷輸送物質、アクセプター性化合物及びアクリル変性ポリオルガノシロキサンよりなることを特徴とする単層型電子写真感光体が提供される。
【００１９】
第二に、請求項２では、上記請求項１記載の単層型電子写真感光体において、アクリル変性ポリオルガノシロキサンが（Ａ）成分として一般式（１）で表わされるポリオルガノシロキサンと（Ｂ）成分として一般式（２）で表わされる（メタ）アクリル酸エステル又は該（メタ）アクリル酸エステル７０重量％以上と共重合可能な単量体３０重量％以下との混合物を、重量比で５：９５ないし９５：５の割合で乳化グラフト共重合させて成るアクリル変性ポリオルガノシロキサンであることを特徴とする単層型電子写真感光体が提供される。
【００２０】
【化４１】
2004061771.tif 000002
〔式中のＲ１、Ｒ２及びＲ３は、それぞれ同一又は異なる炭素数１〜２０の炭化水素基又はハロゲン化炭化水素基、Ｙはラジカル反応性基又はＳＨ基もしくはその両方をもつ有機基、Ｚ１及びＺ２は、それぞれ同一又は異なる水素原子、低級アルキル基又は下記一般式（Ｘ）で表されるトリオルガノシリル基
【００２１】
【化４２】
2004061771.tif 000003
（式中、Ｒ４及びＲ５は、それぞれ同一又は異なる炭素数１〜２０の炭化水素基又はハロゲン化炭化水素基、Ｒ６は炭素数１〜２０の炭化水素基もしくはハロゲン化炭化水素基、あるいはラジカル反応性基又はＳＨ基もしくはその両方をもつ有機基を表す。）である。ｍは１０，０００以下の正の整数、ｎは１以上の整数である〕
【００２２】
【化４３】
2004061771.tif 000004
（式中、Ｒ７は水素原子又はメチル基、Ｒ８はアルキル基、アルコキシ置換アルキル基、シクロアルキル基又はアリール基である。）
【００２３】
第三に、請求項３では、上記請求項２記載の単層型電子写真感光体において、（Ｂ）成分として用いるグラフト共重合用単量体のポリマー化物のガラス転移温度が２０℃以上であることを特徴とする単層型電子写真感光体が提供される。
【００２４】
第四に、請求項４では、上記請求項１乃至３のいずれか１項記載の単層型電子写真感光体において、高分子電荷輸送物質がポリカーボネート、ポリウレタン、ポリエステル、及びポリエーテルからなる群から選択される少なくとも１つの重合体であることを特徴とする単層型電子写真感光体が提供される。
【００２５】
第五に、請求項５では、上記請求項１乃至３のいずれか１項記載の単層型電子写真感光体において、高分子電荷輸送物質がトリアリールアミン構造を有する重合体であることを特徴とする単層型電子写真感光体が提供される。
【００２６】
第六に、請求項６では、上記請求項１乃至３のいずれか１項記載の単層型電子写真感光体において、高分子電荷輸送物質がトリアリールアミン構造を有するポリカーボネートであることを特徴とする単層型電子写真感光体が提供される。
【００２７】
第七に、請求項７から１７では、上記請求項１乃至３のいずれか１項記載の単層型電子写真感光体において、高分子電荷輸送物質が一般式（１Ｄ）から（１１Ｄ）でそれぞれ表されるトリアリールアミン構造を有するポリカーボネートであることを特徴とする単層型電子写真感光体が提供される。
【００２８】
【化４４】
2004061771.tif 000005
｛式中、Ｒ′１、Ｒ′２、Ｒ′３は、それぞれ独立して置換もしくは無置換のアルキル基またはハロゲン原子を表し、Ｒ′４は水素原子または置換もしくは無置換のアルキル基を表す。Ｒ１、Ｒ２は置換もしくは無置換のアリール基を表す。ｏ、ｐ、ｑは、それぞれ独立して０〜４の整数を表す。ｋ、ｊは組成を表し、０．１≦ｋ≦１、０≦ｊ≦０．９であり、ｎは繰り返し単位数を表し、５〜５０００の整数である。Ｘは脂肪族の２価基、環状脂肪族の２価基、または下記一般式（Ａ）で表される２価基を表す。
【００２９】
【化４５】
2004061771.tif 000006
〔式中、Ｒ２４、Ｒ２５は、それぞれ独立して置換もしくは無置換のアルキル基、アリール基またはハロゲン原子を表し、ｌ、ｍは０〜４の整数を表す。Ｙは単結合、炭素原子数１〜１２の直鎖状、分岐状もしくは環状のアルキレン基、−Ｏ−、−Ｓ−、−ＳＯ−、−ＳＯ２−、−ＣＯ−、−ＣＯ−Ｏ−Ｚ−Ｏ−ＣＯ−（式中Ｚは脂肪族の２価基を表す）または下記一般式（Ｂ）
【００３０】
【化４６】
2004061771.tif 000007
（式中、ａは１〜２０の整数を表し、ｂは１〜２０００の整数を表す。Ｒ２６、Ｒ２７は置換もしくは無置換のアルキル基またはアリール基を表す。）を表す。Ｒ２４とＲ２５、Ｒ２６とＲ２７はそれぞれ同一でも異なっていてもよい。〕｝
【００３１】
【化４７】
2004061771.tif 000008
（式中、Ｒ３、Ｒ４は置換もしくは無置換のアリール基を表し、Ａｒ１、Ａｒ２、Ａｒ３は同一または異なるアリレン基を表す。ｋ、ｊは組成を表し、０．１≦ｋ≦１、０≦ｊ≦０．９であり、ｎは繰り返し単位数を表し、５〜５０００の整数である。Ｘは前記１ＤにおけるＸと同じである。）
【００３２】
【化４８】
2004061771.tif 000009
（式中、Ｒ５、Ｒ６は置換もしくは無置換のアリール基を表し、Ａｒ４、Ａｒ５、Ａｒ６は同一または異なるアリレン基を表す。ｋ、ｊは組成を表し、０．１≦ｋ≦１、０≦ｊ≦０．９であり、ｎは繰り返し単位数を表し、５〜５０００の整数である。Ｘは前記１ＤにおけるＸと同じである。）
【００３３】
【化４９】
2004061771.tif 000010
（式中、Ｒ７、Ｒ８は置換もしくは無置換のアリール基を表し、Ａｒ７、Ａｒ８、Ａｒ９は同一または異なるアリレン基を表す。ｋ、ｊは組成を表し、０．１≦ｋ≦１、０≦ｊ≦０．９であり、ｎは繰り返し単位数を表し、５〜５０００の整数である。ｒは１〜５の整数を表す。Ｘは前記１ＤにおけるＸと同じである。）
【００３４】
【化５０】
2004061771.tif 000011
（式中、Ｒ９、Ｒ１０は置換もしくは無置換のアリール基を表し、Ａｒ１０、Ａｒ１１、Ａｒ１２は同一または異なるアリレン基を表す。Ｘ１、Ｘ２は置換もしくは無置換のエチレン基または置換もしくは無置換のビニレン基を表す。ｋ、ｊは組成を表し、０．１≦ｋ≦１、０≦ｊ≦０．９であり、ｎは繰り返し単位数を表し、５〜５０００の整数である。前記１ＤにおけるＸと同じである。）
【００３５】
【化５１】
2004061771.tif 000012
（式中、Ｒ１１、Ｒ１２、Ｒ１３、Ｒ１４は置換もしくは無置換のアリール基を表し、Ａｒ１３、Ａｒ１４、Ａｒ１５、Ａｒ１６は同一または異なるアリレン基を表す。Ｙ１、Ｙ２、Ｙ３は単結合、置換もしくは無置換のアルキレン基、置換もしくは無置換のシクロアルキレン基、置換もしくは無置換のアルキレンエーテル基、酸素原子、硫黄原子またはビニレン基を表し、同一であっても異なっていてもよい。ｋ、ｊは組成を表し、０．１≦ｋ≦１、０≦ｊ≦０．９であり、ｎは繰り返し単位数を表し、５〜５０００の整数である。Ｘは前記１ＤにおけるＸと同じである。）
【００３６】
【化５２】
2004061771.tif 000013
（式中、Ｒ１５、Ｒ１６は水素原子、置換もしくは無置換のアリール基を表し、Ｒ１５とＲ１６は環を形成していてもよい。Ａｒ１７、Ａｒ１８、Ａｒ１９は同一または異なるアリレン基を表す。ｋ、ｊは組成を表し、０．１≦ｋ≦１、０≦ｊ≦０．９であり、ｎは繰り返し単位数を表し、５〜５０００の整数である。Ｘは前記１ＤにおけるＸと同じである。）
【００３７】
【化５３】
2004061771.tif 000014
（式中、Ｒ１７は置換もしくは無置換のアリール基を表し、Ａｒ２０、Ａｒ２１、Ａｒ２２、Ａｒ２３は同一または異なるアリレン基を表す。ｋ、ｊは組成を表し、０．１≦ｋ≦１、０≦ｊ≦０．９であり、ｎは繰り返し単位数を表し、５〜５０００の整数である。Ｘは前記１ＤにおけるＸと同じである。）
【００３８】
【化５４】
2004061771.tif 000015
（式中、Ｒ１８、Ｒ１９、Ｒ２０、Ｒ２１は置換もしくは無置換のアリール基を表し、Ａｒ２４、Ａｒ２５、Ａｒ２６、Ａｒ２７、Ａｒ２８は同一または異なるアリレン基を表す。ｋ、ｊは組成を表し、０．１≦ｋ≦１、０≦ｊ≦０．９であり、ｎは繰り返し単位数を表し、５〜５０００の整数である。前記１ＤにおけるＸと同じである。）前記１ＤにおけるＸと同じである。）
【００３９】
【化５５】
2004061771.tif 000016
（式中、Ｒ２２、Ｒ２３は置換もしくは無置換のアリール基を表し、Ａｒ２９、Ａｒ３０、Ａｒ３１は同一または異なるアリレン基を表す。ｋ、ｊは組成を表し、０．１≦ｋ≦１、０≦ｊ≦０．９であり、ｎは繰り返し単位数を表し、５〜５０００の整数である。Ｘは前記１ＤにおけるＸと同じである。）
【００４０】
【化５６】
2004061771.tif 000017
｛〔式（１１Ｄ）中、Ａｒ３２、Ａｒ３３、Ａｒ３５およびＡｒ３６は置換もしくは無置換のアリレン基を表し、Ａｒ３４は置換もしくは無置換のアリール基を表す。Ｚはアリレン基または−Ａｒ３７−Ｚａ−Ａｒ３７−を表し、Ａｒ３７は置換もしくは無置換のアリレン基を表す。ＺａはＯ、Ｓまたはアルキレン基を表す。ＲおよびＲ’は直鎖又は分岐鎖のアルキレン基または−Ｏ−を表す。ｈは０または１を表す。ｋ、ｊは組成を表し、０．１≦ｋ≦１、０≦ｊ≦０．９であり、ｎは繰り返し単位数を表し、５〜５０００の整数である。Ｘは置換または無置換の脂肪族２価基、置換または無置換の環状脂肪族２価基、置換または無置換の芳香族２価基、またはこれらを連結してできる２価基、または下記一般式（Ａ’）、一般式（Ｆ）、一般式（Ｇ）で表される２価基を表す。〕
【００４１】
【化５７】
2004061771.tif 000018
【００４２】
【化５８】
2004061771.tif 000019
【００４３】
【化５９】
2004061771.tif 000020
【００４４】
〔式（Ａ’）、（Ｆ）、（Ｇ）中、Ｒ２４、Ｒ２５、Ｒ５５、Ｒ５６は、それぞれ独立して置換もしくは無置換のアルキル基、置換もしくは無置換のアリール基またはハロゲン原子を表す。ｌ、ｍはそれぞれ独立して０〜４の整数、ｓ、ｔはそれぞれ独立して０〜３の整数を表す。Ｒ２４、Ｒ２５、Ｒ５５、Ｒ５６がそれぞれに複数個存在する時は同一でも異なっていても良い。Ｙは単結合、炭素原子数１〜１２の直鎖状、分岐状もしくは環状のアルキレン基、１つ以上の炭素原子数１〜１０のアルキレン基と１つ以上の酸素原子及び硫黄原子から構成される２価基、−Ｏ−、−Ｓ−、−ＳＯ−、−ＳＯ２−、−ＣＯ−、−ＣＯＯ−、−ＣＯ−Ｏ−Ｚ１−Ｏ−ＣＯ−、−ＣＯ−Ｚ２−ＣＯ−（式中Ｚ１、Ｚ２は置換もしくは無置換の脂肪族２価基、または置換もしくは無置換のアリレン基を表す）、または下記一般式（Ｂ）、または一般式（Ｈ）〜（Ｎ）を表す。〕
【００４５】
【化６０】
2004061771.tif 000021
【００４６】
〔式（Ｂ）、及び式（Ｈ）〜（Ｎ）中、Ｒ２６、Ｒ２７はそれぞれ独立して置換もしくは無置換のアルキル基、置換もしくは無置換のアリール基を表す。Ｒ５７、Ｒ５８、Ｒ６４はハロゲン原子、置換もしくは無置換のアルキル基、置換もしくは無置換のアルコキシ基、置換もしくは無置換のアリール基を表す。Ｒ５９、Ｒ６０、Ｒ６１、Ｒ６２、Ｒ６３はそれぞれ独立して水素原子、ハロゲン原子、置換もしくは無置換のアルキル基、、置換もしくは無置換のアルコキシ基、置換もしくは無置換のアリール基を表す。Ｒ５８とＲ５９は結合して炭素数５〜１２の炭素環を形成しても良い。Ｒ６５とＲ６６は端結合または炭素数１〜４のアルキレン基を表す。ａは１〜２０の整数、ｂは１〜２０００の整数、ｕとｗは０〜４の整数、ｖは１または２を表す。Ｒ２６、Ｒ２７、Ｒ５７、Ｒ６４がそれぞれに複数個存在する時は同一でも異なっていても良い。〕｝
【００４７】
第八に、請求項１８では、上記請求項１乃至１７のいずれか１項記載の単層型電子写真感光体において、アクセプター性化合物が、一般式（Ｆ１）で示される２，３−ジフェニルインデン化合物であることを特徴とする単層型電子写真感光体が提供される。
【００４８】
【化６１】
2004061771.tif 000022
（式中、ｆ１、ｆ２、ｆ３、ｆ４は、水素原子、ハロゲン原子、置換もしくは無置換のアルキル基、シアノ基、またはニトロ基を表し、ＡおよびＢは水素原子置換もしくは無置換のアリール基、シアノ基、アルコキシカルボニル基、またはアリールオキシカルボニル基を表す。）
【００４９】
第九に、請求項１９では、上記請求項１乃至１８のいずれか１項記載の単層型電子写真感光体において、感光層中に一般式（Ｇ１）示されるフェノール化合物の少なくとも１種を含有することを特徴とする単層型電子写真感光体が提供される。
【００５０】
【化６２】
2004061771.tif 000023
（式中、ｇ１〜ｇ８は水素原子、置換または無置換のアルキル基、置換または無置換のアルコキシカルボニル基、置換または無置換のアリール基、置換または無置換のアルコキシ基を表す。）
【００５１】
第十に、請求項２０では、電子写真感光体と、帯電手段、像露光手段、現像手段、転写手段、及びクリーニング手段からなる群より選ばれる少なくとも１つの手段を一体に支持し、電子写真装置本体に脱着自在に装着されるプロセスカートリッジにおいて、前記電子写真感光体が請求項１乃至１９のいずれか１項記載の単層型電子写真感光体であることを特徴とするプロセスカートリッジが提供される。
【００５２】
第十一に、請求項２１では、少なくとも電子写真感光体、帯電手段、像露光手段、現像手段、及び転写手段を備えた電子写真装置において、前記電子写真感光体が請求項１乃至１９のいずれか１項記載の単層型電子写真感光体であることを特徴とする電子写真装置が提供される。
【００５３】
上記本発明の感光体は帯電性と感度に優れ、低速から高速の複写プロセスまで好適である。また、電荷発生物質を変えることで分光感度が制御でき、モノクロ又はフルカラー用のアナログ複写機から光書き込み用にＬＤ或いはＬＥＤ光を使用したページプリンター用の感光体まで適用することが可能である。本発明の感光体において、特に重要なことは感光層にアクリル変性ポリオルガノシロキサンを用いたこと、及び電荷輸送物質に高分子電化輸送物質を用いたことである。このことにより、感光体の高感度化、静電特性の向上、及び特に機械的強度の改良が図れる。この改良機構は現時点では定かでないが次のように推察される。
【００５４】
すなわち、本発明が採用するアクリル変性ポリオルガノシロキサンは低摩擦係数を有するポリオルガノシロキサン部分、及びマトリックス樹脂との相溶性がよいアクリル部分を有する共重合体であり、マトリックス樹脂に良く分散できることから、電子写真用感光体の繰り返し使用時においても低摩擦係数の機能を持続することにより、高い耐久性を保つことができる。また、本発明の高分子電荷輸送物質の使用により、非常に均質な（分子オーダーで分散）電荷輸送マトリックスが形成され、電荷が電荷発生物質から電荷輸送マトリックスへ注入され、マトリックスを通るスムースな輸送が達成される。さらに、高分子電荷輸送物質の有する機械的強さと、アクリル変性ポリオルガノシロキサンの有する低摩擦性の相乗作用により、更に大きな機械的強度を実現できる。なお、アクリル変性ポリオルガノシロキサンを含有することにより、高耐久な部材が提供できることは特願２００１−１８７８６９にて提案した。
【００５５】
上記本発明の高分子電荷輸送物質としては、成膜性が良好なこと、機械的強度に優れること、電荷輸送性に優れることより、ポリカーボネート、ポリウレタン、ポリエステル、及びポリエーテルが選択される。また、電荷輸送部位として電荷輸送能に優れるトリアリールアミン構造を有する高分子化合物が選択され、中でもトリアリールアミン構造を有するポリカーボネートが高分子電荷輸送物質として好適に使用される。特にこれらの高分子電荷輸送物質は、アクリル変性ポリオルガノシロキサンとの相溶性が良好で、良く分散できることより、更に大きな機械的耐久性が得られる。
【００５６】
また、本発明の感光体は、アクセプター性化合物として、特定構造の２，３−ジフェニルインデン化合物を使用することで、特定構造の２，３−ジフェニルインデン化合物の有する高い電子受容性により、光照射により発生した大多数の電子をアクセプター性化合物側に移動させることができ、感光体の実用に支障を来たさない帯電性、感度、静電特性の高耐久化が実現できる。
【００５７】
更に、これら高分子電荷輸送物質と特定構造のアクセプター性化合物の組み合わせにより、更に帯電性、感度、静電特性の高耐久化が実現できる。
【００５８】
また、特定構造のフェノール化合号物は主な機能として酸化防止剤として働き、この特定構造のフェノール化合物を含有することにより、更に静電特性の高耐久化が実現できる。
【００５９】
更に、アクリル変性ポリオルガノシロキサン及び高分子電化輸送物質の併用により、従来、単層型感光体では困難であった湿式現像プロセスへの対応も可能である。
【００６０】
【発明の実施の形態】
以下、本発明の単層型電子写真感光体について、詳しく説明する。
まず本発明で用いられるアクリル変性ポリオルガノシロキサンは、
（Ａ）一般式（１）
【００６１】
【化６３】
2004061771.tif 000024
（式中のＲ１、Ｒ２、Ｒ３、Ｙ、Ｚ１及びＺ２は前記と同じ）
で表わされるポリオルガノシロキサンに、
（Ｂ）一般式（２）
【００６２】
【化６４】
2004061771.tif 000025
（式中のＲ７、Ｒ８は前記と同じ）
で表わされる（メタ）アクリル酸エステル又はこれと所望に応じて用いられる共重合可能な単量体を乳化重合法によりグラフト重合させることにより製造される。
【００６３】
前記一般式（１）で表わされるポリオルガノシロキサンにおいては、Ｒ１、Ｒ２及びＲ３は、それぞれメチル基、エチル基、プロピル基、ブチル基などのアルキル基やフェニル基、トリル基、キシリル基、ナフチル基などのアリール基などの炭素数１〜２０の炭化水素基又はこれらの炭化水素基の炭素原子に結合した水素原子の少なくとも１つをハロゲン原子で置換した炭素数１〜２０のハロゲン化炭化水素基であって、Ｒ１、Ｒ２及びＲ３は、それぞれ同一であってもよいし、たがいに異なっていてもよい。また、Ｙはビニル基、アリル基、γ−アクリロキシプロピル基、γ−メタクリロキシプロピル基、γ−メルカプトピロピル基などのラジカル反応性基又はＳＨ基もしくはその両方をもつ有機基である。Ｚ１及びＺ２は水素原子、メチル基、エチル基、プロピル基、ブチル基などの低級アルキル基又は下記一般式（Ｘ）で示されるトリオルガノシリル基であり、
【００６４】
【化６５】
2004061771.tif 000026
このトリオルガノシリル基におけるＲ４及びＲ５は、それぞれ同一又は異なる炭素数１〜２０の炭化水素基又はハロゲン化炭化水素基、Ｒ６は炭素数１〜２０の炭化水素基もしくはハロゲン化炭化水素基、あるいはラジカル反応性基又はＳＨ基もしくはその両方をもつ有機基である。該トリオルガノシリル基における炭素数１〜２０の炭化水素基、もしくはハロゲン化炭化水素基、又はラジカル反応性基、もしくはＳＨ基もしくはその両方をもつ有機基としては、前記に例示したものを挙げることができる。該Ｚ１とＺ２は、それぞれ同一であってもよいし、たがいに異なるものであってもよい。さらに、ｍは１０，０００以下の正の整数、好ましくは５００〜８，０００の範囲の整数であり、ｎは１以上の整数、好ましくは１〜５００の範囲の整数である。
【００６５】
前記一般式（１）で示されるポリオルガノシロキサンは、環状ポリオルガノシロキサン、分子鎖両末端が水酸基で封鎖された液状ポリジメチルシロキサン、分子鎖両末端がアルコキシ基で封鎖された液状ポリジメチルシロキサン、分子鎖両末端がトリメチルシリル基で封鎖されたポリジメチルシロキサンなどを、また、ラジカル反応性基又はＳＨ基もしくはその両方を導入するためのシラン類或いはシラン類の加水分解生成物などを、さらに所望に応じ、本発明の目的をそこなわない程度の量の三官能性のトリアルコキシシラン及びその加水分解生成物などを用い、反応させることにより製造することができる。
【００６６】
次に、一般式（Ｉ）で示されるポリオルガノシロキサンの製造方法の異なった例について説明すると、まず、第１の方法は、原料として、例えば前記のオクタメチルシクロテトラシロキサンのような環状低分子シロキサンとラジカル反応性基又はＳＨ基もしくはその両方をもつジアルコキシシラン化合物やその加水分解物を用い、強アルカリ性又は強酸性触媒の存在下に重合させることにより高分子量のポリオルガノシロキサンを得る方法である。このようにして得られた高分子量のポリオルガノシロキサンは、次工程の乳化グラフト共重合に供するために、適当な乳化剤の存在下に水性媒体中に乳化分散させる処理が施される。
【００６７】
次に、第２の方法は、原料として、例えば前記の低分子ポリオルガノシロキサンと、ラジカル反応性基又はＳＨ基もしくはその両方をもつジアルコキシシランやその加水分解物とを用い、スルホン酸系界面活性剤や硫酸エステル系界面活性剤の存在下に、水性媒体中において乳化重合させる方法である。この乳化重合の場合、同様な原料を用い、アルキルトリメチルアンモニウムクロリドやアルキルベンジルアンモニウムクロリドのどのカチオン性界面活性剤により、水性媒体中に乳化分散させたのち、適当量の水酸化カリウムや水酸化ナトリウムなどの強アルカリ性化合物を添加して重合させることもできる。
【００６８】
このようにして得られた前記一般式（Ｉ）で示されるポリオルガノシロキサンは、その分子量が小さいと、組成物から得られる成形体に持続性のある摺動性、耐摩耗性などを付与する効果が劣るようになるので、分子量ができるだけ大きい方が好ましい。このため、第１の方法においては、重合においてポリオルガノシロキサンを高分子量のものとしておき、これを乳化分散することが必要であり、また第２の方法においては、乳化重合後に施される熟成処理の際に、温度を低くすればポリオルガノシロキサンの分子量が大きくなるので、熟成温度は３０℃以下、好ましくは１５℃以下とするのが有効である。
【００６９】
本発明において、（Ａ）成分として前記一般式（１）で示されるポリオルガノシロキサンに、グラフト重合させる（Ｂ）成分の単量体として用いられる前記一般式（２）で示される（メタ）アクリル酸エステルとしては、例えばメチル（メタ）アクリレート、エチル（メタ）アクリレート、プロピル（メタ）アクリレート、ブチル（メタ）アクリレート、イソブチル（メタ）アクリレート、ペンチル（メタ）アクリレート、ヘキシル（メタ）アクリレート、オクチル（メタ）アクリレート、２−エチルヘキシル（メタ）アクリレート、ラウリル（メタ）アクリレート、ステアリル（メタ）アクリレートなどのアルキル（メタ）アクリレート、メトキシエチル（メタ）アクリレート、ブトキシエチル（メタ）アクリレートなどのアルコキシアルキル（メタ）アクリレート、シクロヘキシル（メタ）アクリレート、フェニル（メタ）アクリレート、ベンジル（メタ）アクリレートなどが挙げられる。これらの（メタ）アクリル酸エステルは１種のみを用いてもよいし、２種以上を組み合わせて用いてもよい。
【００７０】
また、所望に応じ、これらの（メタ）アクリル酸エステルと共に用いられる共重合可能な単量体としては、多官能性単量体やエチレン性不飽和単量体が挙げられる。
【００７１】
多官能性単量体としては、例えば（メタ）アクリルアミド、ダイアセトン（メタ）アクリルアミド、Ｎ−メチロール（メタ）アクリルアミド、Ｎ−ブトキシメチル（メタ）アクリルアミド、Ｎ−メトキシメチル（メタ）アクリルアミドなどのエチレン性不飽和アミド及びエチレン性不飽和アミドのアルキロール又はアルコキシアルキル化物、グリシジル（メタ）アクリレート、グリシジルアリルエーテルなどのオキシラン基含有不飽和単量体、２−ヒドロキシエチル（メタ）アクリレート、２−ヒドロキシプロピル（メタ）アクリレートなどのヒドロキシル基含有不飽和単量体、（メタ）アクリル酸、無水マレイン酸、クロトン酸、イタコン酸などのカルボキシル基含有エチレン性不飽和単量体、Ｎ−ジメチルアミノエチル（メタ）アクリレート、Ｎ−ジエチルアミノエチル（メタ）アクリレートなどのアミノ基含有不飽和単量体、（メタ）アクリル酸のエチレンオキシドやプロピレンオキシド付加物などのポリアルキレンオキシド基含有不飽和単量体、エチレングリコールジ（メタ）アクリレート、ジエチレングリコールジ（メタ）アクリレート、トリメチロールプロパントリ（メタ）アクリレートなどの多価アルコールと（メタ）アクリル酸との完全エステル、さらにはアリル（メタ）アクリレート、ジビニルベンゼンなどが挙げられる。これらは１種用いてもよいし、２種以上を組み合わせて用いてもよい。これらの多官能性単量体は、アクリル変性ポリオルガノシロキサンにおけるポリマー間の架橋に関与することによって、成形体に弾性、耐久性、耐熱性などを付与する効果を有している。
【００７２】
一方、エチレン性不飽和単量体としては、例えばスチレン、α−メチルスチレン、ビニルトルエン、アクリロニトリル、塩化ビニル、塩化ビニリデン、酢酸ビニル、プロピオン酸ビニル、バーサチック酸ビニルなどが挙げられる。これらの単量体は１種用いてもよいし、２種以上を組み合わせて用いてもよく、また、これらの単量体１種以上と前記官能性単量体１種以上とを組み合わせて用いてもよい。
【００７３】
前記所望に応じて用いられる共重合可能な単量体の使用量は、一般式（ＩＩ）で示される（メタ）アクリル酸エステルと該共重合可能な単量体との合計重量に基づき、３０重量％以下の範囲で選ぶことが必要である。この量が３０重量％を超えると、得られるアクリル変性ポリオルガノシロキサンとバインダー樹脂との混和性が低下する。
【００７４】
また、前記（Ｂ）成分のグラフト共重合用単量体、すなわち前記一般式（２）で示される（メタ）アクリル酸エステル、又はこれと共重合可能な単量体との混合物は、成形体により優れた摺動性、耐摩耗性を付与するためには、そのポリマー化物のガラス転移温度が２０℃、好ましくは３０℃以上のものが望ましい。
【００７５】
本発明におけるアクリル変性ポリオルガノシロキサンは、前記（Ａ）成分のポリオルガノシロキサンと（Ｂ）成分の単量体とを、重量比５：９５にないし９５：５の割合で用いて、乳化重合法により、グラフト共重合させることにより得られる。該（Ａ）成分のポリオルガノシロキサンの使用割合が前記範囲より少ないと、得られるアクリル変性ポリオルガノシロキサンはポリオルガノシロキサン自体がもつ効果を十分に発揮することができず、かつアクリル系ポリマーの欠点である粘着感が生じるようになるし、前記範囲より多いと該アクリル変性ポリオルガノシロキサンはポリマーマトリックス樹脂との混和性が低下し、成形体表面にブリードしやすくなり、摺動性、耐摩耗性などが経時により低下しやすくなる傾向がみられる。前記（Ａ）成分と（Ｂ）成分との乳化グラフト共重合は、該（Ａ）成分としてポリオルガノシロキサンの水性エマルジョンを用い、通常のラジカル開始剤を使用して、公知の乳化重合法によって行うことができる。
【００７６】
なお、アクリル変性ポリオルガノシロキサンの製造に関しては特公平７−５８０８号公報（日信化学工業株式会社）に詳細に記載されている。また本発明に用いられるアクリル変性ポリオルガノシロキサンにおいて、重合時に用いる乳化剤、凝集剤等不純物の残留は電気特性を問題とする像形成部材、とりわけ電子写真用感光体においてはその電気特性を損なう恐れがあるため、必要に応じて精製して用いることが好ましい。精製法としては酸、アルカリ水溶液、水およびアルコールなどで攪拌洗浄処理する方法またソックスレー抽出等による固液抽出法が挙げられる。
【００７７】
感光層中におけるアクリル変性ポリオルガノシロキサンの割合としては、３０重量％以下、より好ましくは２０重量％以下である。３０重量％以上使用すると、感光体の表面平滑性の低下、残留電位上昇等の副作用をもたらす。
【００７８】
また、アクリル変性ポリオルガノシロキサンを樹脂に添加する方法としては、汎用の溶媒中で攪拌する方法、ボールミリング法、振動ミリング法及び超音波法などの手段を用いることができる。または、バンバリーミキサー、ロールミル、２軸押出し機などの公知の装置を用い機械的に混合しペレット状に賦形する方法を挙げることができる。押し出し賦形されたペレットは、幅広い温度範囲で成型可能であり、成型には通常の射出成型機が用いられる。ペレット状に賦形されたアクリル変性ポリオルガノシロキサンと樹脂は、更に上記の溶液分散法へ適用できる。
【００７９】
本発明で使用されるアクリル変性ポリオルガノシロキサンの代表的な例としては、例えば日信化学工業（株）のシャリーヌＲ−１７０Ｓ、Ｒ−１７０、Ｒ−２１０、ＮＲ−１３０、ＮＲ−１５０等という商品名で市販されているものが挙げられる。
【００８０】
次に本発明における高分子電荷輸送物質としては、上述のように成膜性、機械的強度、電荷輸送性に優れるポリカーボネート、ポリウレタン、ポリエステル、ポリエーテルのいずれか少なくとも１つの重合体が使用される。更に該高分子電荷輸送物質として電荷輸送能に優れるトリアリールアミン構造を有する重合体が選択され、中でもトリアリールアミン構造を有するポリカーボネートが好適に使用される。
【００８１】
以下、本発明における高分子電荷輸送物質について具体的に説明する。
本発明の一般式（１Ｄ）〜（１１Ｄ）で示される高分子電荷輸送物質は、それぞれ特開平７−２５８３９９、特開平９−２７２７３５、特開平９−２３５３６７、特開平９−８７３７６、特開平９−１０４７４６、特開平９−１１０９７６、特開平９−１５７３７８、特開平９−２６８２２６、特開平９−２２７６６９、特開平９−３０２０８４号公報に記載されており、ジオール化合物とジフェノール化合物を併用して、ホスゲンなどのハロゲン化カルボニル化合物との溶液又は界面重合法で製造される。
【００８２】
本発明でおける高分子電荷輸送物質の感光層全体に占める量は、２０〜９５重量％、好ましくは３０〜９０重量％である。
【００８３】
一般式（１Ｄ）〜（１１Ｄ）で示される高分子電荷輸送物質について、更に詳しく説明する。
一般式（１Ｄ）で表される高分子電荷輸送物質
【００８４】
【化６６】
2004061771.tif 000027
｛式中、Ｒ′１、Ｒ′２、Ｒ′３は、それぞれ独立して置換もしくは無置換のアルキル基またはハロゲン原子を表し、Ｒ′４は水素原子または置換もしくは無置換のアルキル基を表す。Ｒ１、Ｒ２は置換もしくは無置換のアリール基を表す。ｏ、ｐ、ｑは、それぞれ独立して０〜４の整数を表す。ｋ、ｊは組成を表し、０．１≦ｋ≦１、０≦ｊ≦０．９であり、ｎは繰り返し単位数を表し、５〜５０００の整数である。Ｘは脂肪族の２価基、環状脂肪族の２価基、または下記一般式（Ａ）で表される２価基を表す。
【００８５】
【化６７】
2004061771.tif 000028
〔式中、Ｒ２４、Ｒ２５は、それぞれ独立して置換もしくは無置換のアルキル基、アリール基またはハロゲン原子を表し、ｌ、ｍは０〜４の整数を表す。Ｙは単結合、炭素原子数１〜１２の直鎖状、分岐状もしくは環状のアルキレン基、−Ｏ−、−Ｓ−、−ＳＯ−、−ＳＯ２−、−ＣＯ−、−ＣＯ−Ｏ−Ｚ−Ｏ−ＣＯ−（式中Ｚは脂肪族の２価基を表す）または下記一般式（Ｂ）
【００８６】
【化６８】
2004061771.tif 000029
（式中、ａは１〜２０の整数を表し、ｂは１〜２０００の整数を表す。Ｒ２６、Ｒ２７は置換または無置換のアルキル基またはアリール基を表す。）を表す。Ｒ２４とＲ２５、Ｒ２６とＲ２７はそれぞれ同一でも異なっていてもよい。〕｝
【００８７】
上記一般式（１Ｄ）のＲ′１、Ｒ′２、Ｒ′３のアルキル基は、好ましくは、Ｃ１〜Ｃ１２とりわけＣ１〜Ｃ８、さらに好ましくはＣ１〜Ｃ４の直鎖または分岐鎖のアルキル基であり、これらのアルキル基はさらにフッ素原子、水酸基、シアノ基、Ｃ１〜Ｃ４のアルコキシ基、フェニル基、又はハロゲン原子、Ｃ１〜Ｃ４のアルキル基もしくはＣ１〜Ｃ４のアルコキシ基で置換されたフェニル基を含有しても良い。具体的には、メチル基、エチル基、ｎ−プロピル基、ｉ−プロピル基、ｔ−ブチル基、ｓ−ブチル基、ｎ−ブチル基、ｉ−ブチル基、トリフルオロメチル基、２−ヒドロキシエチル基、２−シアノエチル基、２−エトキシエチル基、２−メトキシエチル基、ベンジル基、４−クロロベンジル基、４−メチルベンジル基、４−メトキシベンジル基、４−フェニルベンジル基等が挙げられる。ハロゲン原子としては、フッ素原子、塩素原子、臭素原子、ヨウ素原子が挙げられる。Ｒ′４の置換もしくは無置換のアルキル基としては、上記のＲ′１、Ｒ′２、Ｒ′３と同様のものが挙げられる。Ｒ１、Ｒ２のアリール基としては、フェニル基などの芳香族炭化水素基、ナフチル基、ピレニル基、２−フルオレニル基、９，９−ジメチル−２−フルオレニル基、アズレニル基、アントリル基、トリフェニレニル基、クリセニル基、フルオレニリデンフェニル基、５Ｈ−ジベンゾ［ａ，ｄ］シクロヘプテニリデンフェニル基などの縮合多環基、ビフェニリル基、ターフェニリル基などの非縮合多環基、チェニル基、ベンゾチェニル基、フリル基、ベンゾフラニル基、カルバゾリル基などの複素環基などが挙げられる。
【００８８】
上述のアリール基は以下に示す基を置換基として有していてもよい。
【００８９】
（１）ハロゲン原子、トリフルオロメチル基、シアノ基、ニトロ基。
【００９０】
（２）アルキル基：上記のＲ′１、Ｒ′２、Ｒ′３のアルキル基として示したものと同様のものが挙げられる。
【００９１】
（３）アルコキシ基（−ＯＲ４１）：Ｒ４１は上記（２）で示したアルキル基を表わす。具体的には、メトキシ基、エトキシ基、ｎ−プロポキシ基、ｉ−プロポキシ基、ｔ−ブトキシ基、ｎ−ブトキシ基、ｓ−ブトキシ基、ｉ−ブトキシ基、２−ヒドロキシエトキシ基、２−シアノエトキシ基、ベンジルオキシ基、４−メチルベンジルオキシ基、トリフルオロメトキシ基などが挙げられる。
【００９２】
（４）アリールオキシ基：アリール基としてフェニル基、ナフチル基が挙げられる。これらは、Ｃ１〜Ｃ４のアルコキシ基、Ｃ１〜Ｃ４のアルキル基またはハロゲン原子を置換基として含有しても良い。具体的には、フェノキシ基、１−ナフチルオキシ基、２−ナフチルオキシ基、４−メチルフェノキシ基、４−メトキシフェノキシ基、４−クロロフェノキシ基、６−メチル−２−ナフチルオキシ基などが挙げられる。
【００９３】
（５）置換メルカプト基またはアリールメルカプト基：具体的にはメチルチオ基、エチルチオ基、フェニルチオ基、ｐ−メチルフェニルチオ基などが挙げられる。
【００９４】
（６）アルキル置換アミノ基：アルキル基は上記（２）で示したアルキル基を表わす。具体的にはジメチルアミノ基、ジエチルアミノ基、Ｎ−メチル−Ｎ−プロピルアミノ基、Ｎ，Ｎ−ジベンジルアミノ基などが挙げられる。
【００９５】
（７）アシル基：具体的にはアセチル基、プロピオニル基、ブチリル基、マロニル基、ベンゾイル基などが挙げられる。
【００９６】
Ｘは下記一般式（１Ｄ′）のトリアリールアミノ基を有するジオール化合物をホスゲン法、エステル交換法等を用い重合するときに、下記一般式（Ｃ）のジオール化合物を併用することにより主鎖中に導入される。この場合、製造されるポリカーボネート樹脂はランダム共重合体、又はブロック共重合体となる。また、Ｘは下記一般式（１Ｄ′）のトリアリールアミノ基を有するジオール化合物と下記一般式（Ｃ）から誘導されるビスクロロホーメートとの重合反応によっても繰り返し単位中に導入される。この場合、製造されるポリカーボネートは交互共重合体となる。
【００９７】
【化６９】
2004061771.tif 000030
【００９８】
【化７０】
2004061771.tif 000031
一般式（Ｃ）のジオール化合物の具体例としては以下のものが挙げられる。１，３−プロパンジオール、１，４−ブタンジオール、１，５−ペンタンジオール、１，６−へキサンジオール、１，８−オクタンジオール、１，１０−デカンジオール、２−メチル−１，３−プロパンジオール、２，２−ジメチル−１，３−プロパンジオール、２−エチル−１，３−プロパンジオール、ジエチレングリコール、トリエチレングリコール、ポリエチレングリコール、ポリテトラメチレンエーテルグリコール等の脂肪族ジオール、１，４−シクロヘキサンジオール、１，３−シクロヘキサンジオール、シクロヘキサン−１，４−ジメタノール等の環状脂肪族ジオールなどが挙げられる。また、芳香環を有するジオールとしては、４，４′−ジヒドロキシジフェニル、ビス（４−ヒドロキシフェニル）メタン、１，１−ビス（４−ヒドロキシフェニル）エタン、１，１ビス（４−ヒドロキシフェニル）−１−フェニルエタン、２，２−ビス（４−ヒドロキシフェニル）プロパン、２，２−ビス（３−メチル−４−ヒドロキシフェニル）プロパン、１，１−ビス（４−ヒドロキシフェニル）シクロヘキサン、１，１−ビス（４−ヒドロキシフェニル）シクロペンタン、２，２−ビス（３−フェニル−４−ヒドロキシフェニル）プロパン、２，２−ビス（３−イソプロピル−４−ヒドロキシフェニル）プロパン、２，２−ビス（４−ヒドロキシフェニル）ブタン、２，２−ビス（３，５−ジメチル−４−ヒドロキシフェニル）プロパン、２，２−ビス（３，５−ジブロモ−４−ヒドロキシフェニル）プロパン、４，４′−ジヒドロキシジフェニルスルホン、４，４′−ジヒドロキシジフェニルスルホキシド、４，４′−ジヒドロキシジフェニルスルフィド、３，３′−ジメチル−４，４′−ジヒドロキシジフェニルスルフィド、４，４′−ジヒドロキシジフェニルオキシド、２，２−ビス（４−ヒドロキシフェニル）ヘキサフルオロプロパン、９，９−ビス（４−ヒドロキシフェニル）フルオレン、９，９−ビス（４−ヒドロキシフェニル）キサンテン、エチレングリコール−ビス（４−ヒドロキシベンゾエート）、ジエチレングリコール−ビス（４−ヒドロキシベンゾエート）、トリエチレングリコール−ビス（４−ヒドロキシベンゾエート）、１，３−ビス（４−ヒドロキシフェニル）−テトラメチルジシロキサン、フェノール変性シリコーンオイルなどが挙げられる。
【００９９】
一般式（２Ｄ）で表される高分子電荷輸送物質
【０１００】
【化７１】
2004061771.tif 000032
〔式中、Ｒ３、Ｒ４は置換もしくは無置換のアリール基を表し、Ａｒ１、Ａｒ２、Ａｒ３は同一または異なるアリレン基を表す。ｋ、ｊは組成を表し、０．１≦ｋ≦１、０≦ｊ≦０．９であり、ｎは繰り返し単位数を表し、５〜５０００の整数である。Ｘは前記一般式（１Ｄ）に記載されたものと同様の基を表す。〕
【０１０１】
Ｒ３、Ｒ４のアリール基としては、フェニル基などの芳香族炭化水素基、ナフチル基、ピレニル基、２−フルオレニル基、９，９−ジメチル−２−フルオレニル基、アズレニル基、アントリル基、トリフェニレニル基、クリセニル基、フルオレニリデンフェニル基、５Ｈ−ジベンゾ［ａ，ｄ］シクロヘプテニリデンフェニル基などの縮合多環基、チェニル基、ベンゾチェニル基、フリル基、ベンゾフラニル基、カルバゾリル基などの複素環基、ビフェニリル基、ターフェニリル基、または下記一般式（イ）で示される非縮合多環基などが挙げられる。
【０１０２】
【化７２】
2004061771.tif 000033
〔式中、Ｗは、−Ｏ−、−Ｓ−、−ＳＯ−、−ＳＯ２−、−ＣＯ−および下記表２の一般式（ロ）、（ハ）、（ニ）、（ホ）で示す２価基を表す。
【０１０３】
【表１】
2004061771.tif 000034
（式中、ｃは１〜１２の整数を表し、ｄ、ｅ、ｆは１〜３の整数を表す。）〕
【０１０４】
また、Ａｒ１、Ａｒ２、Ａｒ３のアリレン基としては、Ｒ３、Ｒ４で示したアリール基の２価の基が挙げられる。Ｒ３、Ｒ４のアリール基、Ａｒ１、Ａｒ２、Ａｒ３のアリレン基は以下に示す基を置換基として有してもよい。また、これらの置換基は上記一般式（イ）、（ニ）、（ホ）におけるＲ３１、Ｒ３２、Ｒ３３の具体例でもある。
【０１０５】
（１）ハロゲン原子、トリフルオロメチル基、シアノ基、ニトロ基。
【０１０６】
（２）アルキル基：好ましくは、Ｃ１〜Ｃ１２とりわけＣ１〜Ｃ８、さらに好ましくはＣ１〜Ｃ４の直鎖または分岐鎖のアルキル基であり、これらのアルキル基はさらにフッ素原子、水酸基、シアノ基、Ｃ１〜Ｃ４のアルコキシ基、フェニル基、又はハロゲン原子、Ｃ１〜Ｃ４のアルキル基もしくはＣ１〜Ｃ４のアルコキシ基で置換されたフェニル基を含有しても良い。具体的には、メチル基、エチル基、ｎ−プロピル基、ｉ−プロピル基、ｔ−ブチル基、ｓ−ブチル基、ｎ−ブチル基、ｉ−ブチル基、トリフルオロメチル基、２−ヒドロキシエチル基、２−シアノエチル基、２−エトキシエチル基、２−メトキシエチル基、ベンジル基、４−クロロベンジル基、４−メチルベンジル基、４−メトキシベンジル基、４−フェニルベンジル基等が挙げられる。
【０１０７】
（３）アルコキシ基（−ＯＲ４１）：Ｒ４１は上記（２）で示したアルキル基を表わす。具体的には、メトキシ基、エトキシ基、ｎ−プロポキシ基、ｉ−プロポキシ基、ｔ−ブトキシ基、ｎ−ブトキシ基、ｓ−ブトキシ基、ｉ−ブトキシ基、２−ヒドロキシエトキシ基、２−シアノエトキシ基、ベンジルオキシ基、４−メチルベンジルオキシ基、トリフルオロメトキシ基などが挙げられる。
【０１０８】
（４）アリールオキシ基：アリール基としてフェニル基、ナフチル基が挙げられる。これらは、Ｃ１〜Ｃ４のアルコキシ基、Ｃ１〜Ｃ４のアルキル基またはハロゲン原子を置換基として含有しても良い。具体的には、フェノキシ基、１−ナフチルオキシ基、２−ナフチルオキシ基、４−メチルフェノキシ基、４−メトキシフェノキシ基、４−クロロフェノキシ基、６−メチル−２−ナフチルオキシ基などが挙げられる。
【０１０９】
（５）置換メルカプト基またはアリールメルカプト基：具体的にはメチルチオ基、エチルチオ基、フェニルチオ基、ｐ−メチルフェニルチオ基などが挙げられる。
【０１１０】
（６）一般式−Ｎ（Ｒ４２）（Ｒ４３）で表される置換アミノ基。
（式中、Ｒ４２及びＲ４３は各々独立に上記（２）で示したアルキル基、または上記Ｒ３、Ｒ４で示したアリール基を表し、好ましいアリール基としては、例えばフェニル基、ビフェニル基またはナフチル基が挙げられ、これらはＣ１〜Ｃ４のアルコキシ基、Ｃ１〜Ｃ４のアルキル基またはハロゲン原子を置換基として含有しても良い。またアリール基上の炭素原子と共同で環を形成しても良い。具体的には、ジエチルアミノ基、Ｎ−メチル−Ｎ−フェニルアミノ基、Ｎ，Ｎ−ジフェニルアミノ基、Ｎ、Ｎ−ジ（ｐ−トリル）アミノ基、ジベンジルアミノ基、ピペリジノ基、モルホリノ基、ユロリジル基などが挙げられる。
【０１１１】
（７）メチレンジオキシ基、またはメチレンジチオ基等のアルキレンジオキシ基またはアルキレンジチオ基など。
【０１１２】
Ｘは下記一般式（２Ｄ′）のトリアリールアミノ基を有するジオール化合物をホスゲン法、エステル交換法等を用い重合するときに、下記一般式（Ｃ）のジオール化合物を併用することにより主鎖中に導入される。この場合、製造されるポリカーボネート樹脂はランダム共重合体、又はブロック共重合体となる。また、Ｘは下記一般式（２Ｄ′）のトリアリールアミノ基を有するジオール化合物と下記一般式（Ｃ）から誘導されるビスクロロホーメートとの重合反応によっても繰り返し単位中に導入される。この場合、製造されるポリカーボネートは交互共重合体となる。
【０１１３】
【化７３】
2004061771.tif 000035
【０１１４】
【化７４】
2004061771.tif 000036
一般式（Ｃ）のジオール化合物の具体例としては、前記一般式（１Ｄ）の説明において例示したものを挙げることができる。
【０１１５】
一般式（３Ｄ）で表される高分子電荷輸送物質
【０１１６】
【化７５】
2004061771.tif 000037
〔式中、Ｒ５、Ｒ６は置換もしくは無置換のアリール基を表し、Ａｒ４、Ａｒ５、Ａｒ６は同一または異なるアリレン基を表す。ｋ、ｊは組成を表し、０．１≦ｋ≦１、０≦ｊ≦０．９であり、ｎは繰り返し単位数を表し、５〜５０００の整数である。Ｘは前記一般式（１Ｄ）に記載されたものと同様の基を表す。〕
【０１１７】
Ｒ５、Ｒ６のアリール基としては、フェニル基などの芳香族炭化水素基、ナフチル基、ピレニル基、２−フルオレニル基、９，９−ジメチル−２−フルオレニル基、アズレニル基、アントリル基、トリフェニレニル基、クリセニル基、フルオレニリデンフェニル基、５Ｈ−ジベンゾ［ａ，ｄ］シクロヘプテニリデンフェニル基などの縮合多環基、ビフェニリル基、ターフェニリル基などの非縮合多環基、チェニル基、ベンゾチェニル基、フリル基、ベンゾフラニル基、カルバゾリル基などの複素環基などが挙げられる。
【０１１８】
また、Ａｒ４、Ａｒ５、Ａｒ６のアリレン基としては、Ｒ５、Ｒ６で示したアリール基の２価の基が挙げられる。Ｒ５、Ｒ６のアリール基、Ａｒ４、Ａｒ５、Ａｒ６のアリレン基は以下に示す基を置換基として有してもよい。
【０１１９】
（１）ハロゲン原子、トリフルオロメチル基、シアノ基、ニトロ基。
【０１２０】
（２）アルキル基：好ましくは、Ｃ１〜Ｃ１２とりわけＣ１〜Ｃ８、さらに好ましくはＣ１〜Ｃ４の直鎖または分岐鎖のアルキル基であり、これらのアルキル基はさらにフッ素原子、水酸基、シアノ基、Ｃ１〜Ｃ４のアルコキシ基、フェニル基、又はハロゲン原子、Ｃ１〜Ｃ４のアルキル基もしくはＣ１〜Ｃ４のアルコキシ基で置換されたフェニル基を含有しても良い。具体的には、メチル基、エチル基、ｎ−プロピル基、ｉ−プロピル基、ｔ−ブチル基、ｓ−ブチル基、ｎ−ブチル基、ｉ−ブチル基、トリフルオロメチル基、２−ヒドロキシエチル基、２−シアノエチル基、２−エトキシエチル基、２−メトキシエチル基、ベンジル基、４−クロロベンジル基、４−メチルベンジル基、４−メトキシベンジル基、４−フェニルベンジル基等が挙げられる。
【０１２１】
（３）アルコキシ基（−ＯＲ４１）：Ｒ４１は上記（２）で示したアルキル基を表わす。具体的には、メトキシ基、エトキシ基、ｎ−プロポキシ基、ｉ−プロポキシ基、ｔ−ブトキシ基、ｎ−ブトキシ基、ｓ−ブトキシ基、ｉ−ブトキシ基、２−ヒドロキシエトキシ基、２−シアノエトキシ基、ベンジルオキシ基、４−メチルベンジルオキシ基、トリフルオロメトキシ基などが挙げられる。
【０１２２】
（４）アリールオキシ基：アリール基としてフェニル基、ナフチル基が挙げられる。これらは、Ｃ１〜Ｃ４のアルコキシ基、Ｃ１〜Ｃ４のアルキル基またはハロゲン原子を置換基として含有しても良い。具体的には、フェノキシ基、１−ナフチルオキシ基、２−ナフチルオキシ基、４−メチルフェノキシ基、４−メトキシフェノキシ基、４−クロロフェノキシ基、６−メチル−２−ナフチルオキシ基などが挙げられる。
【０１２３】
（５）置換メルカプト基またはアリールメルカプト基：具体的にはメチルチオ基、エチルチオ基、フェニルチオ基、ｐ−メチルフェニルチオ基などが挙げられる。
【０１２４】
（６）アルキル置換アミノ基：アルキル基は上記（２）で示したアルキル基を表わす。具体的にはジメチルアミノ基、ジエチルアミノ基、Ｎ−メチル−Ｎ−プロピルアミノ基、Ｎ，Ｎ−ジベンジルアミノ基などが挙げられる。
【０１２５】
（７）アシル基：具体的にはアセチル基、プロピオニル基、ブチリル基、マロニル基、ベンゾイル基などが挙げられる。
【０１２６】
Ｘは下記一般式（３Ｄ′）のトリアリールアミノ基を有するジオール化合物をホスゲン法、エステル交換法等を用い重合するときに、下記一般式（Ｃ）のジオール化合物を併用することにより主鎖中に導入される。この場合、製造されるポリカーボネート樹脂はランダム共重合体、又はブロック共重合体となる。また、Ｘは下記一般式（３Ｄ′）のトリアリールアミノ基を有するジオール化合物と下記一般式（Ｃ）から誘導されるビスクロロホーメートとの重合反応によっても繰り返し単位中に導入される。この場合、製造されるポリカーボネートは交互共重合体となる。
【０１２７】
【化７６】
2004061771.tif 000038
【０１２８】
【化７７】
2004061771.tif 000039
一般式（Ｃ）のジオール化合物の具体例としては、前記一般式（１Ｄ）の説明において例示したものを挙げることができる。
【０１２９】
一般式（４Ｄ）で表される高分子電荷輸送物質
【０１３０】
【化７８】
2004061771.tif 000040
〔式中、Ｒ７、Ｒ８は置換もしくは無置換のアリール基を表し、Ａｒ７、Ａｒ８、Ａｒ９は同一または異なるアリレン基を表す。ｋ、ｊは組成を表し、０．１≦ｋ≦１、０≦ｊ≦０．９であり、ｎは繰り返し単位数を表し、５〜５０００の整数である。ｒは１〜５の整数を表す。Ｘは前記一般式（１Ｄ）に記載されたものと同様の基を表す。〕
【０１３１】
Ｒ７、Ｒ８のアリール基の具体例としては、一般式（３Ｄ）の説明においてＲ５、Ｒ６のアリール基の具体例として例示したものを挙げることができ、Ａｒ７、Ａｒ８、Ａｒ９のアリレン基の具体例としては、それらアリール基の２価の基を挙げることができる。また、これらアリール基またはアリレン基における置換基の具体例としては、一般式（３Ｄ）の説明においてアリール基またはアリレン基における置換基として例示したものを挙げることができる。
【０１３２】
Ｘは下記一般式（４Ｄ′）のトリアリールアミノ基を有するジオール化合物をホスゲン法、エステル交換法等を用い重合するときに、下記一般式（Ｃ）のジオール化合物を併用することにより主鎖中に導入される。この場合、製造されるポリカーボネート樹脂はランダム共重合体、又はブロック共重合体となる。また、Ｘは下記一般式（４Ｄ′）のトリアリールアミノ基を有するジオール化合物と下記一般式（Ｃ）から誘導されるビスクロロホーメートとの重合反応によっても繰り返し単位中に導入される。この場合、製造されるポリカーボネートは交互共重合体となる。
【０１３３】
【化７９】
2004061771.tif 000041
【０１３４】
【化８０】
2004061771.tif 000042
一般式（Ｃ）のジオール化合物の具体例としては、前記一般式（１Ｄ）の説明において例示したものを挙げることができる。
【０１３５】
一般式（５Ｄ）で表される高分子電荷輸送物質
【０１３６】
【化８１】
2004061771.tif 000043
〔式中、Ｒ９、Ｒ１０は置換もしくは無置換のアリール基を表し、Ａｒ１０、Ａｒ１１、Ａｒ１２は同一または異なるアリレン基を表す。Ｘ１、Ｘ２は置換もしくは無置換のエチレン基または置換もしくは無置換のビニレン基を表す。ｋ、ｊは組成を表し、０．１≦ｋ≦１、０≦ｊ≦０．９であり、ｎは繰り返し単位数を表し、５〜５０００の整数である。Ｘは前記一般式（１Ｄ）に記載されたものと同様の基を表す。〕
【０１３７】
Ｒ９、Ｒ１０のアリール基の具体例としては、一般式（３Ｄ）の説明においてＲ５、Ｒ６のアリール基の具体例として例示したものを挙げることができ、Ａｒ１０、Ａｒ１１、Ａｒ１２のアリレン基の具体例としては、それらアリール基の２価の基を挙げることができる。また、これらアリール基またはアリレン基における置換基の具体例としては、一般式（３Ｄ）の説明においてアリール基またはアリレン基における置換基として例示したものを挙げることができる。Ｘ１、Ｘ２のエチレン基またはビニレン基における置換基としては、シアノ基、ハロゲン原子、ニトロ基、一般式（３Ｄ）の説明においてＲ５、Ｒ６のアリール基の具体例として例示したアリール基、あるいは一般式（３Ｄ）の説明においてアリール基またはアリレン基における置換基として例示したアルキル基などが挙げられる。
【０１３８】
Ｘは下記一般式（５Ｄ′）のトリアリールアミノ基を有するジオール化合物をホスゲン法、エステル交換法等を用い重合するときに、下記一般式（Ｃ）のジオール化合物を併用することにより主鎖中に導入される。この場合、製造されるポリカーボネート樹脂はランダム共重合体、又はブロック共重合体となる。また、Ｘは下記一般式（５Ｄ′）のトリアリールアミノ基を有するジオール化合物と下記一般式（Ｃ）から誘導されるビスクロロホーメートとの重合反応によっても繰り返し単位中に導入される。この場合、製造されるポリカーボネートは交互共重合体となる。
【０１３９】
【化８２】
2004061771.tif 000044
【０１４０】
【化８３】
2004061771.tif 000045
一般式（Ｃ）のジオール化合物の具体例としては、前記一般式（１Ｄ）の説明において例示したものを挙げることができる。
【０１４１】
一般式（６Ｄ）で表される高分子電荷輸送物質
【０１４２】
【化８４】
2004061771.tif 000046
〔式中、Ｒ１１、Ｒ１２、Ｒ１３、Ｒ１４は置換もしくは無置換のアリール基を表し、Ａｒ１３、Ａｒ１４、Ａｒ１５、Ａｒ１６は同一または異なるアリレン基を表す。Ｙ１、Ｙ２、Ｙ３は単結合、置換もしくは無置換のアルキレン基、置換もしくは無置換のシクロアルキレン基、置換もしくは無置換のアルキレンエーテル基、酸素原子、硫黄原子またはビニレン基を表し、同一であっても異なっていてもよい。ｋ、ｊは組成を表し、０．１≦ｋ≦１、０≦ｊ≦０．９であり、ｎは繰り返し単位数を表し、５〜５０００の整数である。Ｘは前記一般式（１Ｄ）に記載されたものと同様の基を表す。〕
【０１４３】
Ｒ１１、Ｒ１２、Ｒ１３、Ｒ１４のアリール基の具体例としては、一般式（３Ｄ）の説明においてＲ５、Ｒ６のアリール基の具体例として例示したものを挙げることができ、Ａｒ１３、Ａｒ１４、Ａｒ１５、Ａｒ１６のアリレン基の具体例としては、それらアリール基の２価の基を挙げることができる。また、これらアリール基またはアリレン基における置換基の具体例としては、一般式（３Ｄ）の説明においてアリール基またはアリレン基における置換基として例示したものを挙げることができる。
【０１４４】
Ｙ１、Ｙ２、Ｙ３のアルキレン基としては、一般式（３Ｄ）の説明においてアリール基またはアリレン基における置換基として例示したアルキル基より誘導される２価の基が挙げられる。具体的には、メチレン基、エチレン基、１，３−プロピレン基、１，４−ブチレン基、２−メチル−１，３−プロピレン基、ジフルオロメチレン基、ヒドロキシエチレン基、シアノエチレン基、メトキシエチレン基、フェニルメチレン基、４−メチルフェニルメチレン基、２，２−プロピレン基、２，２−ブチレン基、ジフェニルメチレン基などを挙げることができる。シクロアルキレン基としては、１，１−シクロペンチレン基、１，１−シクロヘキシレン基、１，１−シクロオクチレン基などを挙げることができる。また、アルキレンエーテル基としては、ジメチレンエーテル基、ジエチレンエーテル基、エチレンメチレンエーテル基、ビス（トリエチレン）エーテル基、ポリテトラメチレンエーテル基などが挙げられる。
【０１４５】
Ｘは下記一般式（６Ｄ′）のトリアリールアミノ基を有するジオール化合物をホスゲン法、エステル交換法等を用い重合するときに、下記一般式（Ｃ）のジオール化合物を併用することにより主鎖中に導入される。この場合、製造されるポリカーボネート樹脂はランダム共重合体、又はブロック共重合体となる。また、Ｘは下記一般式（６Ｄ′）のトリアリールアミノ基を有するジオール化合物と下記一般式（Ｃ）から誘導されるビスクロロホーメートとの重合反応によっても繰り返し単位中に導入される。この場合、製造されるポリカーボネートは交互共重合体となる。
【０１４６】
【化８５】
2004061771.tif 000047
【０１４７】
【化８６】
2004061771.tif 000048
一般式（Ｃ）のジオール化合物の具体例としては、前記一般式（１Ｄ）の説明において例示したものを挙げることができる。
【０１４８】
一般式（７Ｄ）で表される高分子電荷輸送物質
【０１４９】
【化８７】
2004061771.tif 000049
〔式中、Ｒ１５、Ｒ１６は水素原子、置換もしくは無置換のアリール基を表し、Ｒ１５とＲ１６は環を形成していてもよい。Ａｒ１７、Ａｒ１８、Ａｒ１９は同一または異なるアリレン基を表す。ｋ、ｊは組成を表し、０．１≦ｋ≦１、０≦ｊ≦０．９であり、ｎは繰り返し単位数を表し、５〜５０００の整数である。Ｘは前記一般式（１Ｄ）に記載されたものと同様の基を表す。〕
【０１５０】
Ｒ１５、Ｒ１６のアリール基の具体例としては、一般式（３Ｄ）の説明においてＲ５、Ｒ６のアリール基の具体例として例示したものを挙げることができ、またＲ１５とＲ１６が環を形成する場合としては、９−フルオリニデン、５Ｈ−ジベンゾ［ａ，ｄ］シクロヘプテニリデンなどを挙げることができる。Ａｒ１７、Ａｒ１８、Ａｒ１９のアリレン基の具体例としては、それらアリール基の２価の基を挙げることができる。また、これらアリール基またはアリレン基における置換基の具体例としては、一般式（３Ｄ）の説明においてアリール基またはアリレン基における置換基として例示したものを挙げることができる。
【０１５１】
Ｘは下記一般式（７Ｄ′）のトリアリールアミノ基を有するジオール化合物をホスゲン法、エステル交換法等を用い重合するときに、下記一般式（Ｃ）のジオール化合物を併用することにより主鎖中に導入される。この場合、製造されるポリカーボネート樹脂はランダム共重合体、又はブロック共重合体となる。また、Ｘは下記一般式（７Ｄ′）のトリアリールアミノ基を有するジオール化合物と下記一般式（Ｃ）から誘導されるビスクロロホーメートとの重合反応によっても繰り返し単位中に導入される。この場合、製造されるポリカーボネートは交互共重合体となる。
【０１５２】
【化８８】
2004061771.tif 000050
【０１５３】
【化８９】
2004061771.tif 000051
一般式（Ｃ）のジオール化合物の具体例としては、前記一般式（１Ｄ）の説明において例示したものを挙げることができる。
【０１５４】
一般式（８Ｄ）で表される高分子電荷輸送物質
【０１５５】
【化９０】
2004061771.tif 000052
〔式中、Ｒ１７は置換もしくは無置換のアリール基を表し、Ａｒ２０、Ａｒ２１、Ａｒ２２、Ａｒ２３は同一または異なるアリレン基を表す。ｋ、ｊは組成を表し、０．１≦ｋ≦１、０≦ｊ≦０．９であり、ｎは繰り返し単位数を表し、５〜５０００の整数である。Ｘは前記一般式（１Ｄ）に記載されたものと同様の基を表す。〕
【０１５６】
Ｒ１７のアリール基の具体例としては、一般式（３Ｄ）の説明においてＲ５、Ｒ６のアリール基の具体例として例示したものを挙げることができ、Ａｒ２０、Ａｒ２１、Ａｒ２２、Ａｒ２３のアリレン基の具体例としては、それらアリール基の２価の基を挙げることができる。また、これらアリール基またはアリレン基における置換基の具体例としては、一般式（３Ｄ）の説明においてアリール基またはアリレン基における置換基として例示したものを挙げることができる。
【０１５７】
Ｘは下記一般式（８Ｄ′）のトリアリールアミノ基を有するジオール化合物をホスゲン法、エステル交換法等を用い重合するときに、下記一般式（Ｃ）のジオール化合物を併用することにより主鎖中に導入される。この場合、製造されるポリカーボネート樹脂はランダム共重合体、又はブロック共重合体となる。また、Ｘは下記一般式（８Ｄ′）のトリアリールアミノ基を有するジオール化合物と下記一般式（Ｃ）から誘導されるビスクロロホーメートとの重合反応によっても繰り返し単位中に導入される。この場合、製造されるポリカーボネートは交互共重合体となる。
【０１５８】
【化９１】
2004061771.tif 000053
【０１５９】
【化９２】
2004061771.tif 000054
一般式（Ｃ）のジオール化合物の具体例としては、前記一般式（１Ｄ）の説明において例示したものを挙げることができる。
【０１６０】
一般式（９Ｄ）で表される高分子電荷輸送物質
【０１６１】
【化９３】
2004061771.tif 000055
〔式中、Ｒ１８、Ｒ１９、Ｒ２０、Ｒ２１は置換もしくは無置換のアリール基を表し、Ａｒ２４、Ａｒ２５、Ａｒ２６、Ａｒ２７、Ａｒ２８は同一または異なるアリレン基を表す。ｋ、ｊは組成を表し、０．１≦ｋ≦１、０≦ｊ≦０．９であり、ｎは繰り返し単位数を表し、５〜５０００の整数である。Ｘは前記一般式（１Ｄ）に記載されたものと同様の基を表す。〕
【０１６２】
Ｒ１８、Ｒ１９、Ｒ２０、Ｒ２１のアリール基の具体例としては、一般式（３Ｄ）の説明においてＲ５、Ｒ６のアリール基の具体例として例示したものを挙げることができ、Ａｒ２４、Ａｒ２５、Ａｒ２６、Ａｒ２７、Ａｒ２８のアリレン基の具体例としては、それらアリール基の２価の基を挙げることができる。また、これらアリール基またはアリレン基における置換基の具体例としては、一般式（３Ｄ）の説明においてアリール基またはアリレン基における置換基として例示したものを挙げることができる。
【０１６３】
Ｘは下記一般式（９Ｄ′）のトリアリールアミノ基を有するジオール化合物をホスゲン法、エステル交換法等を用い重合するときに、下記一般式（Ｃ）のジオール化合物を併用することにより主鎖中に導入される。この場合、製造されるポリカーボネート樹脂はランダム共重合体、又はブロック共重合体となる。また、Ｘは下記一般式（９Ｄ′）のトリアリールアミノ基を有するジオール化合物と下記一般式（Ｃ）から誘導されるビスクロロホーメートとの重合反応によっても繰り返し単位中に導入される。この場合、製造されるポリカーボネートは交互共重合体となる。
【０１６４】
【化９４】
2004061771.tif 000056
【０１６５】
【化９５】
2004061771.tif 000057
一般式（Ｃ）のジオール化合物の具体例としては、前記一般式（１Ｄ）の説明において例示したものを挙げることができる。
【０１６６】
一般式（１０Ｄ）でで表される高分子電荷輸送物質
【０１６７】
【化９６】
2004061771.tif 000058
〔式中、Ｒ２２、Ｒ２３は置換もしくは無置換のアリール基を表し、Ａｒ２９、Ａｒ３０、Ａｒ３１は同一または異なるアリレン基を表す。ｋ、ｊは組成を表し、０．１≦ｋ≦１、０≦ｊ≦０．９であり、ｎは繰り返し単位数を表し、５〜５０００の整数である。Ｘは前記一般式（１Ｄ）に記載されたものと同様の基を表す。〕
【０１６８】
Ｒ２２、Ｒ２３のアリール基の具体例としては、一般式（３Ｄ）の説明においてＲ５、Ｒ６のアリール基の具体例として例示したものを挙げることができ、Ａｒ２９、Ａｒ３０、Ａｒ３１のアリレン基の具体例としては、それらアリール基の２価の基を挙げることができる。また、これらアリール基またはアリレン基における置換基の具体例としては、一般式（３Ｄ）の説明においてアリール基またはアリレン基における置換基として例示したものを挙げることができる。
【０１６９】
Ｘは下記一般式（１０Ｄ′）のトリアリールアミノ基を有するジオール化合物をホスゲン法、エステル交換法等を用い重合するときに、下記一般式（Ｃ）のジオール化合物を併用することにより主鎖中に導入される。この場合、製造されるポリカーボネート樹脂はランダム共重合体、又はブロック共重合体となる。また、Ｘは下記一般式（１０Ｄ′）のトリアリールアミノ基を有するジオール化合物と下記一般式（Ｃ）から誘導されるビスクロロホーメートとの重合反応によっても繰り返し単位中に導入される。この場合、製造されるポリカーボネートは交互共重合体となる。
【０１７０】
【化９７】
2004061771.tif 000059
【０１７１】
【化９８】
2004061771.tif 000060
一般式（Ｃ）のジオール化合物の具体例としては、前記一般式（１Ｄ）の説明において例示したものを挙げることができる。
【０１７２】
一般式（１１Ｄ）で表される高分子電荷輸送物質
【０１７３】
【化９９】
2004061771.tif 000061
｛式（１１Ｄ）中、Ａｒ３２、Ａｒ３３、Ａｒ３５およびＡｒ３６は置換もしくは無置換のアリレン基を表し、Ａｒ３４は置換もしくは無置換のアリール基を表す。Ｚはアリレン基または−Ａｒ３７−Ｚａ−Ａｒ３７−を表し、Ａｒ３７は置換もしくは無置換のアリレン基を表す。ＺａはＯ、Ｓまたはアルキレン基を表す。ＲおよびＲ’は直鎖又は分岐鎖のアルキレン基または−Ｏ−を表す。ｈは０または１を表す。ｋ、ｊは組成を表し、０．１≦ｋ≦１、０≦ｊ≦０．９であり、ｎは繰り返し単位数を表し、５〜５０００の整数である。Ｘは置換または無置換の脂肪族２価基、置換または無置換の環状脂肪族２価基、置換または無置換の芳香族２価基、またはこれらを連結してできる２価基、または下記表３の一般式（Ａ’）、一般式（Ｆ）、一般式（Ｇ）で表される２価基を表す。
【０１７４】
【表２】
2004061771.tif 000062
（式（Ａ’）、（Ｆ）、（Ｇ）中、Ｒ２４、Ｒ２５、Ｒ５５、Ｒ５６は、それぞれ独立して置換もしくは無置換のアルキル基、置換もしくは無置換のアリール基またはハロゲン原子を表す。ｌ、ｍはそれぞれ独立して０〜４の整数、ｓ、ｔはそれぞれ独立して０〜３の整数を表す。Ｒ２４、Ｒ２５、Ｒ５５、Ｒ５６がそれぞれに複数個存在する時は同一でも異なっていても良い。Ｙは単結合、炭素原子数１〜１２の直鎖状、分岐状もしくは環状のアルキレン基、１つ以上の炭素原子数１〜１０のアルキレン基と１つ以上の酸素原子及び硫黄原子から構成される２価基、−Ｏ−、−Ｓ−、−ＳＯ−、−ＳＯ２−、−ＣＯ−、−ＣＯＯ−、−ＣＯ−Ｏ−Ｚ１−Ｏ−ＣＯ−、−ＣＯ−Ｚ２−ＣＯ−（式中Ｚ１、Ｚ２は置換もしくは無置換の脂肪族２価基、または置換もしくは無置換のアリレン基を表す）、または下記一般式（Ｂ）、表３の一般式（Ｈ）〜（Ｎ）を表す。
【０１７５】
【化１００】
2004061771.tif 000063
【０１７６】
【表３】
2004061771.tif 000064
（式（Ｂ）中、Ｒ２６、Ｒ２７はそれぞれ独立して置換もしくは無置換のアルキル基、置換もしくは無置換のアリール基を表す。表３の式（Ｈ）〜（Ｎ）中、Ｒ５７、Ｒ５８、Ｒ６４はハロゲン原子、置換もしくは無置換のアルキル基、置換もしくは無置換のアルコキシ基、置換もしくは無置換のアリール基を表す。Ｒ５９、Ｒ６０、Ｒ６１、Ｒ６２、Ｒ６３はそれぞれ独立して水素原子、ハロゲン原子、置換もしくは無置換のアルキル基、、置換もしくは無置換のアルコキシ基、置換もしくは無置換のアリール基を表す。Ｒ５８とＲ５９は結合して炭素数５〜１２の炭素環を形成しても良い。Ｒ６５とＲ６６は端結合または炭素数１〜４のアルキレン基を表す。ａは１〜２０の整数、ｂは１〜２０００の整数、ｕとｗは０〜４の整数、ｖは１または２を表す。Ｒ２６、Ｒ２７、Ｒ５７、Ｒ６４がそれぞれに複数個存在する時は同一でも異なっていても良い。）｝
【０１７７】
Ａｒ３４のアリール基の具体例としては、一般式（３Ｄ）の説明においてＡｒ５、Ａｒ６のアリール基の具体例として例示したものを挙げることができ、Ａｒ３２、Ａｒ３３、Ａｒ３５、Ａｒ３６のアリレン基の具体例としては、それらアリール基の２価の基を挙げることができる。また、これらアリール基、アリレン基における置換基の具体例としては、一般式（３Ｄ）の説明においてアリール基またはアリレン基における置換基として例示したものを挙げることができる。
【０１７８】
Ｘは下記一般式（１１Ｄ’）のジオール化合物をホスゲン法、エステル交換法等を用いて重合する時に、下記一般式（Ｃ）のジオール化合物を併用することにより導入される。この場合、製造されるポリカーボネート樹脂はランダム重合体、またはブロック重合体となる。また、Ｘは一般式（１１Ｄ’）のジオール化合物と一般式（Ｃ）から誘導されるビスクロロホーメートとの重合反応によっても繰り返し単位中に導入される。この場合、製造されるポリカーボネート樹脂は交互共重合体となる。
【０１７９】
【化１０１】
2004061771.tif 000065
【０１８０】
【化１０２】
2004061771.tif 000066
一般式（Ｃ）のジオール化合物の具体例としては、前記一般式（１Ｄ）の説明において例示したものを挙げることができる。
【０１８１】
上述の一般式（１Ｄ）〜（１１Ｄ）の例示化合物を表４〜表１６に示す。ただし、本発明はこれらに限定されるものではない。
【０１８２】
【表４】
2004061771.tif 000067
【０１８３】
【表５】
2004061771.tif 000068
【０１８４】
【表６】
2004061771.tif 000069
【０１８５】
【表７】
2004061771.tif 000070
【０１８６】
【表８】
2004061771.tif 000071
【０１８７】
【表９】
2004061771.tif 000072
【０１８８】
【表１０】
2004061771.tif 000073
【０１８９】
【表１１】
2004061771.tif 000074
【０１９０】
【表１２】
2004061771.tif 000075
【０１９１】
【表１３】
2004061771.tif 000076
【０１９２】
【表１４】
2004061771.tif 000077
【０１９３】
【表１５】
2004061771.tif 000078
【０１９４】
【表１６】
2004061771.tif 000079
【０１９５】
さらに、本発明の感光体においては、必須成分として電荷発生物質が含まれる。本発明で用いることのできる電荷発生物質としては、例えばセレン、セレン−テルル、硫化カドミウム、硫化カドミウム−セレン、α−シリコンなどの無機材料、有機材料としては例えばシーアイピグメントブルー２５（カラーインデックスＣＩ２１１８０）、シーアイピグメントレッド４１（ＣＩ２１２００）、シーアイアシッドレッド５２（ＣＩ４５１００）、シーアイベーシックレッド３（ＣＩ４５２１０）、カルバゾール骨格を有するアゾ顔料（特開昭５３−９５０３３号公報に記載）、ジスチリルベンゼン骨格を有するアゾ顔料（特開昭５３−１３３４４５号公報）、トリフェニルアミン骨格を有するアゾ顔料（特開昭５３−１３２３４７号公報に記載）、ジベンゾチオフェン骨格を有するアゾ顔料（特開昭５４−２１７２８号公報に記載）、オキサジアゾール骨格を有するアゾ顔料（特開昭５４−１２７４２号公報に記載）、フルオレノン骨格を有するアゾ顔料（特開昭５４−２２８３４号公報に記載）、ビススチルベン骨格を有するアゾ顔料（特開昭５４−１７７３３号公報に記載）、ジスチリルオキサジアゾール骨格を有するアゾ顔料（特開昭５４−２１２９号公報に記載）、ジスチリルカルバゾール骨格を有するアゾ顔料（特開昭５４−１４９６７号公報に記載）などのアゾ顔料、例えばシーアイバットブラウン５（ＣＩ７３４１０）、シーアイバットダイ（ＣＩ７３０３０）などのインジゴ系顔料、アルゴスカーレットＢ（バイエル社製）、インダンスレンスカーレットＲ（バイエル社製）などのペリレン系顔料などが挙げられる。
【０１９６】
また下記一般式（Ｏ）に表されるフタロシアニン顔料も電荷発生物質として有用である。式中Ｍ（中心金属）は、金属及び無金属（水素）の元素を表す。
【０１９７】
【化１０３】
2004061771.tif 000080
ここであげられるＭ（中心金属）は、Ｈ、Ｌｉ、Ｂｅ、Ｎａ、Ｍｇ、Ａｌ、Ｓｉ、Ｋ、Ｃａ、Ｓｃ、Ｔｉ、Ｖ、Ｃｒ、Ｍｎ、Ｆｅ、Ｃｏ、Ｎｉ、Ｃｕ、Ｚｎ、Ｇａ、Ｇｅ、Ｙ、Ｚｒ、Ｎｂ、Ｍｏ、Ｔｃ、Ｒｕ、Ｒｈ、Ｐｄ、Ａｇ、Ｃｄ、Ｉｎ、Ｓｎ、Ｓｂ、Ｂａ、Ｈｆ、Ｔａ、Ｗ、Ｒｅ、Ｏｓ、Ｉｒ、Ｐｔ、Ａｕ、Ｈｇ、ＴＩ、Ｌａ、Ｃｅ、Ｐｒ、Ｎｄ、Ｐｍ、Ｓｍ、Ｅｕ、Ｇｄ、Ｔｂ、Ｄｙ、Ｈｏ、Ｅｒ、Ｔｍ、Ｙｂ、Ｌｕ、Ｔｈ、Ｐａ、Ｕ、Ｎｐ、Ａｍ等の単体、もしく酸化物、塩化物、フッ化物、水酸化物、臭化物などの２種以上の元素からなる。中心金属は、これらの元素に限定されるものではない。
【０１９８】
本発明におけるフタロシアニン骨格を有する電荷発生物質とは、少なくとも一般式（Ｏ）の基本骨格を有していればよく、２量体、３量体など多量体構造を持つもの、さらに高次の高分子構造を持つものでもかまわない。また基本骨格に様々な置換基があるものでもかまわない。これらの様々なフタロシアニンのうち、中心金属にＴｉＯを有するオキソチタニウムフタロシアニン、Ｈを有する無金属フタロシアニンは、感光体特性的に、特に好ましい。またこれらのフタロシアニンは、様々な結晶系を持つことも知られており、例えばオキソチタニウムフタロシアニンの場合、α、β、γ、ｍ、Ｙ型等、銅フタロシアニンの場合、α、β、γ等の結晶多系を有している。同じ中心金属を持つフタロシアニンにおいても、結晶系が変わることにより、種々の特性も変化する。その中で、感光体特性も、このような結晶系変化に伴い、変化することが報告されている（電子写真学会誌第２９巻　第４号（１９９０））。このことから、各フタロシアニンは、感光体特性的に、最適な結晶系が存在し、特にオキソチタニウムフタロシアニンにおいては、Ｙ型の結晶系が望ましい。
【０１９９】
また上記記載の電荷発生物質は２種以上混合してもかまわない。これら電荷発生物質の感光層に占める量は０．１〜４０重量％、好ましくは０．３〜２５重量％が適当である。
【０２００】
さらに、本発明の感光層においては、必須成分としてアクセプター性化合物が含まれる。本発明で用いることができるアクセプター性化合物としては、例えば、クロルアニル、ブロムアニル、テトラシアノエチレン、テトラシアノキノジメタン、２，４，７−トリニトロ−９−フルオレノン、２，４，５，７−テトラニトロ−９−フルオレノン、２，４，５，７−テトラニトロキサントン、２，４，８−トリニトロチオキサントン、２，６，８−トリニトロ−インデノ４Ｈ−インデノ［１，２−ｂ］チオフェン−４−オン、１，３，７−トリニトロジベンゾチオフェン−５，５−ジオキサイドなどを挙げることができ、さらに下記一般式（Ａ１）で示される（２，３−ジフェニル−１−インデニリデン）マロノニトリル、一般式（Ａ２）、（Ａ３）に挙げるアクセプター性化合物を好適に使用することができる。
【０２０１】
【化１０４】
2004061771.tif 000081
【０２０２】
【化１０５】
2004061771.tif 000082
【０２０３】
【化１０６】
2004061771.tif 000083
【０２０４】
更に、高分子マトリックスと相溶性が良いこと、電子輸送能が高いことの理由より前記一般式（Ｆ１）の２，３−ジフェニルインデン化合物が、好適に使用される。
【０２０５】
本発明の一般式（Ｆ１）の２，３−ジフェニルインデン化合物中、ｆ１〜ｆ４は、水素原子、フッ素原子、塩素原子などのハロゲン原子、メチル基、エチル基、ｎ−プロピル基、ｉｓｏ−プロピル基、ｎ−ブチル基、ｔ−ブチル基などのアルキル基、ベンジル基、メトキシメチル基、メトキシエチル基などの置換アルキル基、シアノ、基、またはニトロ基を表し、ＡおよびＢは、水素原子、フッ素原子、塩素原子などのハロゲン原子、メチル基、エチル基、ｎ−プロピル基、ｉｓｏ−プロピル基、ｎ−ブチル基、ｔ−ブチル基などのアルキル基、ベンジル基、メトキシメチル基、メトキシエチル基などの置換アルキル基、シアノ、基、メトキシカルボニル基、エトキシカルボニル基などのアルコキシカルボニル基、ベンジルオキシカルボニル基、メトキシエチルカルボニル基などの置換アルキルカルボニル基、フェニル基、ナフチル基などのアリール基、その置換基としてはメチル基、エチル基などのアルキル基、フェニル基、メトキシ基、エトキシ基、フェノキシ基、フッ素原子、塩素原子などのハロゲン原子を挙げることができるできる。特に、一般式（Ｆ１）において、式（Ａ１）で示される（２，３−ジフェニル−１−インデン）マロンにトリルが好適に使用される。
【０２０６】
これらの有機アクセプター性化合物は単独または２種類以上が併用されても良い。また、これら有機アクセプター性化合物の感光層に占める量は１〜５０重量％好ましくは５〜４０重量％が適当である。
【０２０７】
さらに、本発明では感光層中に一般式（Ｇ１）のフェノール化合物が用いられる。一般式（Ｇ１）のフェノール化合物中、ｇ１〜ｇ８は、水素原子、メチル基、エチル基、ｎ−プロピル基、ｉｓｏ−プロピル基、ｎ−ブチル基、ｔ−ブチル基などのアルキル基、ベンジル基、メトキシメチル基、メトキシエチル基などの置換アルキル基、メトキシカルボニル基、エトキシカルボニル基などのアルコキシカルボニル基、ベンジルオキシカルボニル基、メトキシエチルカルボニル基などの置換アルキルカルボニル基、フェニル基、ナフチル基などのアリール基、その置換基としてはメチル基、エチル基などのアルキル基、フェニル基、メトキシ基、エトキシ基、フェノキシ基、フッ素原子、塩素原子などのハロゲン原子を挙げることができる。
【０２０８】
また、これらフェノール化合物の感光層における含有量は、０．１〜２０重量％、好ましくは０．１〜１０重量％である。０．１重量％以下では、繰り返し耐久性の向上に対する効果が充分でなく、また２０重量％以上では機械的耐久性の低下、及び感度低下を来たす。
【０２０９】
本発明のフェノール化合物の具体例としては、表１７に示すものが挙げられる。ただし、これらに限定されるものではない。
【０２１０】
【表１７】
2004061771.tif 000084
【０２１１】
また、本発明の感光層では帯電性及び感度を改良する目的で、必要に応じて低分子正孔移動物質を加えることができる。
本発明で使用される低分子正孔移動物質としては、オキサゾール誘導体、オキサジアゾール誘導体（特開昭５２−１３９０６５号、同５２−１３９０６６号公報に記載）、イミダゾール誘導体、トリフェニルアミン誘導体（特開平３−２８５９６０号公報に記載）、ベンジジン誘導体（特公昭５８−３２３７２号公報に記載）、α−フェニルスチルベン誘導体（特開昭５７−７３０７５号公報に記載）、ヒドラゾン誘導体（特開昭５５−１５４９５５号、同５５−１５６９５４号、同５５−５２０６３号、同５６−８１８５０号などの公報に記載）、トリフェニルメタン誘導体（特公昭５−１０９８３号公報に記載）、アントラセン誘導体（特開昭５１−９４８２９号公報に記載）、スチリル誘導体（特開昭５６−２９２４５号、同５８−１９８０４３号各公報に記載）、カルバゾール誘導体（特開昭５８−５８５５２号公報に記載）、ピレン誘導体（特開平２−９４８１２号公報に記載）などが使用される。
【０２１２】
上記感光層中には帯電性の向上等を目的として必要により可塑剤、酸化防止剤、光安定剤、熱安定剤、滑剤などの添加剤を加えることができる。そうした可塑剤としてはハロゲン化パラフィン、ジメチルナフタリン、ジブチルフタレートが酸化防止剤、光安定剤としてはフェノール化合物、ハイドロキノン化合物、ヒンダードフェノール化合物、ヒンダードアミン化合物、ヒンダードアミンとヒンダードフェノールが同一分子中に存在する化合物など例示できる。
【０２１３】
次に感光体の導電性基体としては、アルミニウム、ニッケル、銅、チタン、金、ステンレス等の金属板、金属ドラムまたは金属箔、アルミニウム、ニッケル、銅、チタン、金、酸化スズ、酸化インジウムなどを蒸着したプラスチックフィルム或いは導電性物質を塗布した紙、プラスチックフィルムまたはドラム等が挙げられる。
【０２１４】
また、必要に応じて導電性基体上に中間層を設けても良い。中間層は一般に樹脂を主成分とするが、これらの樹脂はその上に感光層を溶剤で塗布することを考えると、一般の有機溶剤に対して耐溶剤性の高い樹脂であることが望ましい。このような樹脂としては、ポリビニルアルコール、カゼイン、ポリアクリル酸ナトリウム等の水溶性樹脂、共重合ナイロン、メトキシメチル化ナイロン等のアルコール可溶性樹脂、ポリウレタン樹脂、メラミン樹脂、フェノール樹脂、アルキッド−メラミン樹脂、エポキシ樹脂等、三次元網目構造を形成する硬化型樹脂等が挙げられる。中間層にはモアレ防止、残留電位の低減等のために酸化チタン、シリカ、アルミナ、酸化ジルコニウム、酸化スズ、酸化インジウム等で例示される金属酸化物の微粉末顔料を加えても良い。これらの中間層は前述の感光層の如く適当な溶媒、塗工法を用いて形成することができる。さらに、本発明の中間層としては、シランカップリング剤、チタンカップリング剤、クロムカップリング剤等を使用することもできる。この他、Ａｌ２Ｏ３を陽極酸化にて設けたものや、ポリパラキシリレン（パリレン）等の有機物、ＳｉＯ２、ＳｎＯ２、ＴｉＯ２、ＩＴＯ、ＣｅＯ２等の無機物を真空薄膜作製法にて設けたものも良好に使用できる。中間層の膜厚は０〜５μｍが適当である。
【０２１５】
さらに、耐摩擦性など機械的耐久性を向上させるために、必要に応じて感光層上に保護層を設けても良い。保護層に使用される材料としてはＡＢＳ樹脂、オレフィン−ビニルモノマー共重合体樹脂、塩素化ポリエーテル樹脂、アリル樹脂、フェノール樹脂、ポリアセタール樹脂、ポリアミド樹脂、ポリアミドイミド樹脂、ポリアクリレート樹脂、ポリアリルスルホン樹脂、ポリブチレン樹脂、ポリブチレンテレフタレート樹脂、ポリカーボネート樹脂、ポリエーテルスルホン樹脂、ポリエチレン樹脂、ポリエチレンテレフタレート樹脂、ポリイミド樹脂、アクリル樹脂、ポリプロピレン樹脂、ポリフェニレンオキシド樹脂、ポリスルホン樹脂、ポリスチレン樹脂、ＡＳ樹脂、ブタジエン−スチレン共重合体樹脂、ポリウレタン樹脂、ポリ塩化ビニル樹脂、ポリ塩化ビニリデン樹脂、エポキシ樹脂等が挙げられる。保護層には耐摩耗性を向上する目的でポリテトラフルオロエチレンのようなフッ素樹脂、シリコーン樹脂、及びこれらの樹脂に酸化チタン、酸化スズ、チタン酸カリウム等の無機材料を分散したものを添加することができる。
【０２１６】
また、上記の目的で、本発明のアクリル変性ポリオルガノシロキサンを添加することは、非常に有効な手段である。
【０２１７】
また、静電特性の向上の目的で、必要に応じて上記の高分子電荷輸送物質、上記の低分子電荷輸送物質、上記のアクセプター性化合物、上記のフェノール化合物、上記の酸化防止剤を添加することができる。
【０２１８】
保護層の形成方法としては通常の塗布法が採用できる。保護層の膜厚は０．１〜１０μｍ程度が適当である。また、上記のほかに真空薄膜作製法にて形成したａ−Ｃ、ａ−ＳｉＣなどの公知材料を保護層として用いることもできる。
【０２１９】
保護層の形成方法としては通常の塗布法が採用できる。保護層の膜厚は０．１〜１０μｍ程度が適当である。また、上記のほかに真空薄膜作製法にて形成したａ−Ｃ、ａ−ＳｉＣなどの公知材料を保護層として用いることもできる。
【０２２０】
本発明の感光体は、前記の材料を有機溶媒中に溶解または分散して感光層形成液を調製し、これを、上記導電性支持体上に、あるいは中間層を介して浸漬法やブレード塗布法、スプレー塗布法で塗布し乾燥することで形成される。また、必要に応じ、予め、電荷発生物質を分散し他の材料と合わせて溶解または分散し、感光層形成液を調製することも可能である。
【０２２１】
分散方法としては、例えば、ボールミル分散、超音波分散、ホモミキサー分散等が挙げられる。また、溶融混練によるアクリル変性ポリオルガノシロキサンと樹脂のペレットをバインダーとして使用する方法も有効である。
【０２２２】
本発明の感光層の厚さは、５〜１００μｍ好ましくは１０〜４０μｍが適当である。５μより薄いと帯電性が低下し、逆に、１００μより厚いと感度の低下をもたらす。
【０２２３】
感光層の分散液或いは溶液を調製する際に使用する溶媒としては、例えば、Ｎ，Ｎ−ジメチルホルムアミド、トルエン、キシレン、モノクロルベンゼン、１，２−ジクロルエタン、１，１，１−トリクロルエタン、ジクロルメタン、１，１，２−トリクロルエタン、トリクロルエチレン、テトラヒドロフラン、メチルエチルケトン、メチルイソブチルケトン、シクロヘキサノン、酢酸エチル、酢酸ブチル、ジオキサン、ジオキソラン等を挙げることができる。
【０２２４】
本発明の感光層では、帯電性、感度、及び分散性等を改良する目的で、必要に応じて結着剤を加えることができる。感光層形成時に用いる結着剤は、従来から知られている絶縁性が良い電子写真感光体用結着剤であればいかなる物質も使用でき、特に限定はない。例えば、ポリエチレン樹脂、ポリビニルブチラール樹脂、ポリビニルホルマール樹脂、ポリスチレン樹脂、フェノキシ樹脂、ポリプロピレン樹脂、アクリル樹脂、メタクリル樹脂、塩化ビニル樹脂、酢酸ビニル樹脂、エポキシ樹脂、ポリウレタン樹脂、フェノール樹脂、ポリエステル樹脂、アルキッド樹脂、ポリカーボネート樹脂、ポリアミド樹脂、シリコン樹脂、メラミン樹脂等の付加重合型樹脂、重付加型樹脂、重縮合型樹脂、ならびにこれらの樹脂の繰り返し単位のうち２つ以上を含む共重合体樹脂、例えば、塩化ビニル−酢酸ビニル共重合体、スチレン−アクリル共重合体、塩化ビニル−酢酸ビニル−無水マレイン酸共重合体樹脂等の絶縁性樹脂のほか、ポリ−Ｎ−ビニルカルバゾール等の高分子有機半導体が挙げられる。これらの結着剤は単独または２種類以上の混合物として用いることができる。
【０２２５】
次に、電子写真方法並びに電子写真装置について詳しく説明する。
図１は、本発明の電子写真プロセスカートリッジ及び電子写真装置を説明するための概略図であり、下記するような変形例も本発明の範疇に属するものである。
図１において、感光体１は導電性支持体上に単層型感光層が設けられている。感光体１はドラム状の形状を示しているが、シート状、エンドレスベルト状のものであっても良い。帯電チャージャ３、転写前チャージャ７、転写チャージャ１０、分離チャージャ１１、クリーニング前チャージャ１３には、コロトロン、スコロトロン、固体帯電器（ソリッド・ステート・チャージャー）、帯電ローラを始めとする公知の手段が用いられる。
【０２２６】
転写手段には、一般に上記の帯電器が使用できるが、図１に示されるように転写チャージャーと分離チャージャーを併用したものが効果的である。
画像露光部５、除電ランプ２等の光源には、蛍光灯、タングステンランプ、ハロゲンランプ、水銀灯、ナトリウム灯、発光ダイオード（ＬＥＤ）、半導体レーザー（ＬＤ）、エレクトロルミネッセンス（ＥＬ）などの発光物全般を用いることができる。そして、所望の波長域の光のみを照射するために、シャープカットフィルター、バンドパスフィルター、近赤外カットフィルター、ダイクロイックフィルター、干渉フィルター、色温度変換フィルターなどの各種フィルターを用いることもできる。かかる光源等は、図１に示される工程の他に光照射を併用した転写工程、除電工程、クリーニング工程、あるいは前露光などの工程を設けることにより、感光体に光が照射される。
【０２２７】
現像ユニット６により感光体１上に現像されたトナーは、転写紙９に転写されるが、全部が転写されるわけではなく、感光体１上に残存するトナーも生ずる。このようなトナーは、ファーブラシ１４およびブレード１５により、感光体より除去される。クリーニングは、クリーニングブラシだけで行なわれることもあり、クリーニングブラシにはファーブラシ、マグファーブラシを始めとする公知のものが用いられる。
【０２２８】
電子写真感光体に正（負）帯電を施し、画像露光を行なうと、感光体表面上には正（負）の静電潜像が形成される。これを負（正）極性のトナー（検電微粒子）で現像すれば、ポジ画像が得られるし、また正（負）極性のトナーで現像すれば、ネガ画像が得られる。かかる現像手段には、公知の方法が適用されるし、また、除電手段にも公知の方法が用いられる。
【０２２９】
図２には、本発明による電子写真プロセスの別の例を示す。感光体２１は本発明の感光層を有しており、駆動ローラ２２ａ、２２ｂにより駆動され、帯電器２３による帯電、光源２４による像露光、現像（図示せず）、帯電器２５を用いる転写、光源２６によるクリーニング前露光、ブラシ２７によるクリーニング、光源２８による除電が繰返し行なわれる。図２においては、感光体２１（勿論この場合は導電性支持体が透光性である）に導電性支持体側よりクリーニング前露光の光照射が行なわれる。
【０２３０】
以上に図示した電子写真プロセスは、本発明における実施形態を例示するものであって、もちろん他の実施形態も可能である。例えば、図２において支持体側よりクリーニング前露光を行っているが、これは感光層側から行ってもよいし、また、像露光、除電光の照射を支持体側から行ってもよい。
一方、光照射工程は、像露光、クリーニング前露光、除電露光が図示されているが、他に転写前露光、像露光のプレ露光、およびその他公知の光照射工程を設けて、感光体に光照射を行なうこともできる。
【０２３１】
以上に示すような画像形成手段は、複写装置、ファクシミリ、プリンター内に固定して組み込まれていてもよいが、プロセスカートリッジの形でそれら装置内に組み込まれてもよい。プロセスカートリッジとは、感光体を内蔵し、他に帯電手段、露光手段、現像手段、転写手段、クリーニング手段、除電手段を含んだ１つの装置（部品）である。プロセスカートリッジの形状等は多く挙げられるが、一般的な例として、図３に示すものが挙げられる。感光体１６は、導電性支持体上に単層型感光層が設けられている。
【０２３２】
【実施例】
以下、本発明を実施例を挙げて説明するが、これら実施例により本発明は何ら限定されるものではない。
【０２３３】
（実施例１）
アルミニウム板支持体上にメタノール／ブタノール混合溶媒に溶解したポリアミド樹脂（ＣＭ−８０００：東レ社製）溶液をドクターブレードで塗布し、１００℃で５分乾燥して０．５μｍの中間層を設けた。
次に、Ｘ型無金属フタロシアニン０．５ｇを、高分子電荷輸送物質（例示化合物１１Ｄ−０２）０．５ｇとテトラヒドロフラン１９ｇよりなる溶液と共にボールミリング分散した液（Ａ液）、及びアクリル変性ポリオルガノシロキサン（シャリーヌＲ−１７０Ｓ、日信化学工業社製）１．０ｇを高分子電荷輸送物質（例示化合物１１Ｄ−０２）０．５ｇとテトラヒドロフラン２３．５ｇよりなる溶液と共に振動ミルにて分散した液（Ｂ液）を用いて、顔料組成２重量％、高分子電荷輸送物質（例示化合物１１Ｄ−０２）７７．５重量％、下記構造式（Ａ１）で表されるアクセプター性化合物１８重量％、アクリル変性ポリオルガノシロキサン（シャリーヌＲ−１７０Ｓ、日信化学工業社製）２．５重量％、シリコーンオイル（ＫＦ５０：信越化学社製）０．００１重量％となるように、Ａ液、Ｂ液、アクセプター性化合物、高分子電荷輸送物質（例示化合物１１Ｄ−０２）、テトラヒドロフラン、及びシリコーンオイルを加え、固形分２０重量％の感光体塗布液を調製した。
このようにして調製した感光体塗布液を前記中間層上にドクターブレードにて塗布し、１２０℃で２０分乾燥し、厚さ２０μｍの感光層を有する単層型電子写真感光体を作製した。
【０２３４】
【化１０７】
2004061771.tif 000085
【０２３５】
（実施例２）
アルミニウム板支持体上にメタノール／ブタノール混合溶媒に溶解したポリアミド樹脂（ＣＭ−８０００：東レ社製）溶液をドクターブレードで塗布し、１００℃で５分乾燥して０．５μｍの中間層を設けた。次に、Ｘ型無金属フタロシアニン０．５ｇを、高分子電荷輸送物質（例示化合物１１Ｄ−０２）０．５ｇとテトラヒドロフラン１９ｇよりなる溶液と共にボールミリング分散した後、顔料組成２重量％、高分子電荷輸送物質（例示化合物１１Ｄ−０２）７５．０重量％、前記構造式（Ａ１）で表されるアクセプター性化合物１８重量％、アクリル変性ポリオルガノシロキサン（シャリーヌＲ−１７０Ｓ、日信化学工業社製）が５．０重量％、シリコーンオイル（ＫＦ５０：信越化学社製）０．００１重量％となるようにアクリル変性ポリオルガノシロキサン（シャリーヌＲ−１７０Ｓ、日信化学工業社製）、アクセプター性化合物、高分子電化輸送物質（例示化合物１１Ｄ−０２）、テトラヒドロフラン、及びシリコーンオイルを加え、充分に撹拌することで固形分２０重量％の感光体塗布液を調製した。このようにして調整した感光体塗布液を前記中間層上にドクターブレードにて塗布し、１２０℃で２０分乾燥し、厚さ２０μｍの感光層を有する単層型電子写真感光体を作製した。
【０２３６】
（実施例３）
実施例１において、アクリル変性ポリオルガノシロキサン（シャリーヌＲ−１７０Ｓ、日信化学工業社製）の代わりに、アクリル変性ポリオルガノシロキサン（シャリーヌＮＲ−１５０、日信化学工業株式会社製）使用する以外は実施例１と同様の条件で単層型電子写真感光体を作製した。
【０２３７】
（実施例４）
実施例１において、高分子電荷輸送物質を（例示化合物２Ｄ−０９）に代えた以外は実施例１と同様の条件で単層型電子写真感光体を作製した。
【０２３８】
（実施例５）
実施例１において、アクセプター性化合物を下記構造式（Ａ２）、高分子電荷輸送物質を（例示化合物１Ｄ−０１）に代えた以外は実施例１と同様の条件で単層型電子写真感光体を作製した。
【０２３９】
【化１０８】
2004061771.tif 000086
【０２４０】
（実施例６）
実施例１において、高分子電荷輸送物質を（例示化合物５Ｄ−０３）に代えた以外は実施例１と同様の条件で単層型電子写真感光体を作製した。
【０２４１】
（実施例７）
実施例１において、高分子電荷輸送物質を（例示化合物２Ｄ−０８）に代えた以外は実施例１と同様の条件で単層型電子写真感光体を作製した。
【０２４２】
（実施例８）
実施例１において、高分子電荷輸送物質を（例示化合物４Ｄ−０１）に代えた以外は実施例１と同様の条件で単層型電子写真感光体を作製した。
【０２４３】
（実施例９）
実施例１において、高分子電荷輸送物質を（例示化合物９Ｄ−０１）に代えた以外は実施例１と同様の条件で単層型電子写真感光体を作製した。
【０２４４】
（実施例１０）
実施例１において、高分子電荷輸送物質を（例示化合物６Ｄ−０１）に代えた以外は実施例１と同様の条件で単層型電子写真感光体を作製した。
【０２４５】
（実施例１１）
実施例１において、高分子電荷輸送物質を（例示化合物３Ｄ−０１）に代えた以外は実施例１と同様の条件で単層型電子写真感光体を作製した。
【０２４６】
（実施例１２）
実施例１において、高分子電荷輸送物質を（例示化合物８Ｄ−０１）に代えた以外は実施例１と同様の条件で単層型電子写真感光体を作製した。
【０２４７】
（実施例１３）
実施例１において、高分子電荷輸送物質を（例示化合物１０Ｄ−０１）に代えた以外は実施例１と同様の条件で単層型電子写真感光体を作製した。
【０２４８】
（実施例１４）
実施例１において、高分子電荷輸送物質を（例示化合物７Ｄ−０１）に代えた以外は実施例１と同様の条件で単層型電子写真感光体を作製した。
【０２４９】
（実施例１５）
実施例１において、高分子電荷輸送物質を（例示化合物１１Ｄ−０４）に代えた以外は実施例１と同様の条件で単層型電子写真感光体を作製した。
【０２５０】
（実施例１６）
実施例１において、顔料組成２重量％、高分子電荷輸送物質（例示化合物１１Ｄ−０２）７５重量％、前記構造式（Ａ１）で表されるアクセプター性化合物１８重量％、アクリル変性ポリオルガノシロキサン（シャリーヌＲ−１７０Ｓ、日信化学工業社製）が２．５重量％、フェノール性化合物（具体例中、Ｎｏ．Ｇ２の化合物）２．５重量％、シリコーンオイル（ＫＦ５０：信越化学社製）０．００１重量％となるようにＡ液、Ｂ液、アクセプター性化合物、高分子電荷輸送物質（例示化合物１１Ｄ−０２）、フェノール性化合物（具体例中Ｎｏ．Ｇ２の化合物）、テトラヒドロフラン、及びシリコーンオイルを加え、固形分２０重量％の感光体塗布液を調整した以外は実施例１と同様の条件で単層型電子写真感光体を作製した。
【０２５１】
（比較例１）
アルミニウム板支持体上にメタノール／ブタノール混合溶媒に溶解したポリアミド樹脂（ＣＭ−８０００：東レ社製）溶液をドクターブレードで塗布し、１００℃で５分乾燥して０．５μｍの中間層を設けた。次に、Ｘ型無金属フタロシアニン０．５ｇを、ポリカーボネートＺ（ＰＣ−Ｚ、帝人化成社製）０．５ｇとテトラヒドロフラン１９ｇよりなる溶液と共にボールミリング分散した後、顔料組成２重量％、ＰＣ−Ｚ組成が５０重量％、前記構造式（Ａ１）で表されるアクセプター性化合物１８重量％、下記構造式（Ｔ−１）で表される低分子電荷輸送物質３０重量％、シリコーンオイル（ＫＦ５０：信越化学社製）０．００１重量％となるように、アクセプター性化合物、低分子電荷輸送物質、テトラヒドロフラン、及びシリコーンオイルを加え、固形分２０重量％の感光体塗布液を調整した。このようにして調整した感光体塗布液を前記中間層上にドクターブレードにて塗布し、１２０℃で２０分乾燥し、厚さ２０μｍの感光層を有する単層型電子写真感光体を作製した。
【０２５２】
【化１０９】
2004061771.tif 000087
【０２５３】
上記実施例、並びに比較例で作製した単層型電子写真感光体の静電特性を２５℃／５５％ＲＨの環境下、静電複写紙試験装置ＥＰＡ−８２００（川口電気製作所社製）を用い、まず、印加電圧＋６ＫＶで２０秒間帯電した後、２０秒間暗所に放置した後の表面電位Ｖ０（Ｖ）を測定し、ついで７８０ｎｍの単色光を感光体表面での照度が２．５μＷ／ｃｍ２になるように照射して、感光体の表面電位が８００Ｖから４００Ｖまでに要する半減露光量Ｅｍ１／２（μＪ／ｃｍ２）をＬＤ光源域（近赤外域）の感度として測定した。さらに、感光体表面を工業規格ＪＩＳ　Ｋ　７２０４（１９９５）に従い、テーバー摩耗試験（東洋精機社製）にてＣＳ−５摩耗輪を使用し、荷重１Ｋｇで３０００回転の摩耗試験を行い、摩耗量を測定した。結果を表１８に示す。
【０２５４】
【表１８】
2004061771.tif 000088
【０２５５】
また、実施例１、実施例４、実施例１４及び比較例１の単層型電子写真感光体を線速２６０ｍｍ／ｓのドラムに張り付けてプラス帯電、露光、光クエンチを５０００回繰り返し、初期、及び５０００回後の帯電電位、及び露光後電位、及び露光後電位を測定した。結果を表１９に示す。
【０２５６】
【表１９】
2004061771.tif 000089
【０２５７】
（実施例１７）
アルミニウム板支持体上にメタノール／ブタノール混合溶媒に溶解したポリアミド樹脂（ＣＭ−８０００：東レ社製）溶液をドクターブレードで塗布し、１００℃で５分乾燥して０．５μｍの中間層を設けた。次に、下記アゾ顔料（Ｐ−１）０．５ｇを、高分子電荷輸送物質（例示化合物１１Ｄ−０２）０．５ｇとテトラヒドロフラン１９ｇよりなる溶液と共にボールミリング分散した液（Ｃ液）、及びアクリル変性ポリオルガノシロキサン（シャリーヌＲ−１７０Ｓ、日信化学工業社製）１．０ｇを、高分子電荷輸送物質（例示化合物１１Ｄ−０２）０．５ｇとテトラヒドロフラン２３．５ｇよりなる溶液と共に振動ミルにて分散した液（Ｂ液）を用いて、顔料組成５重量％、高分子電荷輸送物質（例示化合物１１Ｄ−０２）７７．５重量％、前記構造式（Ａ１）で表されるアクセプター性化合物１５重量％、高分子電荷輸送物質（例示化合物１１Ｄ−０２）、アクリル変性ポリオルガノシロキサン（シャリーヌＲ−１７０Ｓ、日信化学工業株式会社製）が２．５重量％、シリコーンオイル（ＫＦ５０：信越化学社製）０．００１重量％となるようにＣ液、Ｂ液、アクセプター性化合物、高分子電荷輸送物質（例示化合物１１Ｄ−０２）、テトラヒドロフラン、及びシリコーンオイルを加え、固形分２０重量％の感光体塗布液を調製した。
このようにして調製した感光体塗布液を前記中間層上にドクターブレードにて塗布し、１２０℃で２０分乾燥し、厚さ２０μｍの感光層を有する単層型電子写真感光体を作製した。
【０２５８】
【化１１０】
2004061771.tif 000090
【０２５９】
（実施例１８）
実施例１７において、顔料組成５重量％、高分子電荷輸送物質（例示化合物１１Ｄ−０２）７５重量％、前記構造式（Ａ１）で表されるアクセプター性化合物１８重量％、アクリル変性ポリオルガノシロキサン（シャリーヌＲ−１７０Ｓ、日信化学工業社製）が２．５重量％、フェノール性化合物（具体例中、Ｎｏ．Ｇ２の化合物）２．５重量％、シリコーンオイル（ＫＦ５０：信越化学社製）０．００１重量％となるようにＣ液、Ｂ液、アクセプター性化合物、高分子電荷輸送物質（例示化合物１１Ｄ−０２）、フェノール性化合物（具体例中Ｎｏ．Ｇ２の化合物）、テトラヒドロフラン、及びシリコーンオイルを加え、固形分２０重量％の感光体塗布液を調整した以外は実施例１７と同様の条件で単層型電子写真感光体を作製した。
【０２６０】
（比較例２）
アルミニウム板支持体上にメタノール／ブタノール混合溶媒に溶解したポリアミド樹脂（ＣＭ−８０００：東レ社製）溶液をドクターブレードで塗布し、１００℃で５分乾燥して０．５μｍの中間層を設けた。次に、前記アゾ顔料（Ｐ−１）０．５ｇを、ポリカーボネートＺ（ＰＣ−Ｚ、帝人化成社製）０．５ｇとテトラヒドロフラン１９ｇよりなる溶液と共にボールミリング分散した後、顔料組成５重量％、ＰＣ−Ｚ組成が５０重量％、前記構造式（Ａ１）で表されるアクセプター性化合物１５重量％、前記基構造式（Ｔ−１）で表される低分子電荷輸送物質３０重量％、シリコーンオイル（ＫＦ５０：信越化学社製）０．００１重量％となるように、アクセプター性化合物、低分子電荷輸送物質、テトラヒドロフラン、及びシリコーンオイルを加え、固形分２０重量％の感光体塗布液を調整した。このようにして調整した感光体塗布液を前記中間層上にドクターブレードにて塗布し、１２０℃で２０分乾燥し、厚さ２０μｍの感光層を有する単層型電子写真感光体を作製した。
【０２６１】
上記実施例、並びに比較例で作製した単層型電子写真感光体の静電特性を２５℃／５５％ＲＨの環境下、静電複写紙試験装置ＥＰＡ−８２００（川口電気製作所製）を用い、まず、印加電圧＋６ＫＶで２０秒間帯電した後、２０秒間暗所に放置した後の表面電位Ｖ０（Ｖ）を測定し、ついで６５０ｎｍの単色光を感光体表面での照度が２．５μＷ／ｃｍ２になるように照射して、感光体の表面電位が８００Ｖから４００Ｖまでに要する半減露光量Ｅｍ１／２（μＪ／ｃｍ２）をＬＤ光源域の感度として測定した。さらに、感光体表面を工業規格ＪＩＳ　Ｋ　７２０４（１９９５）に従い、テーバー摩耗試験（東洋精機社製）にてＣＳ−５摩耗輪を使用し、荷重１Ｋｇで３０００回転の摩耗試験を行い、摩耗量を測定した。結果を表２０に示す。
【０２６２】
【表２０】
2004061771.tif 000091
【０２６３】
【発明の効果】
以上のように、請求項１の単層型電子写真感光体によれば、感光層中にアクリル変性ポリオルガノシロキサンと高分子電荷輸送物質を含有することから、アクリル変性ポリオルガノシロキサンの有する低摩擦性と高分子電荷輸送物質の有する機械的強さとの相乗作用で、大きな機械的強度が得られる。さらに、アクリル変性ポリオルガノシロキサンがマトリックス樹脂との相溶性を有する一方、電荷輸送物質として高分子電荷輸送物質を含有することから、均質な電荷輸送マトリックスが形成され、電荷発生物質から電荷輸送マトリックスにスムースな電荷移動が行われ、感度及び帯電性を向上させることができる。
【０２６４】
請求項２の単層型電子写真感光体によれば、上記アクリル変性ポリオルガノシロキサンがポリオルガノシロキサンに（メタ）アクリル酸エステルをグラフト共重合して得たものであることから、ポリオルガノシロキサン部分が低摩擦性を有し、アクリル部分がマトリックス樹脂（高分子電荷輸送物質）と相溶性を持つことから、マトリックス樹脂（高分子電荷輸送物質）に良く分散できること、及びマトリックス樹脂（高分子電荷輸送物質）の高い機械的強度と高い電荷輸送能により、膜削れが非常に小さく（機械的耐久性に優れ）、また、静電特性においても、高い帯電性、及び高感度が達成され、感光体の繰り返し使用時においても高い静電耐久性を保つことができる。
【０２６５】
請求項３の単層型電子写真感光体によれば、上記グラフト共重合に用いる単量体のポリマー化物のガラス転移温度が２０℃以上であることから、形成される感光層に優れた摺動性と耐摩耗性を付与することができる。
【０２６６】
請求項４の単層型電子写真感光体によれば、上記高分子電荷輸送物質がポリカーボネート、ポリウレタン、ポリエステル、及びポリエーテルから選択される少なくとも１つの重合体であることから、成膜性、機械的強度、及び電荷輸送性に優れた感光層を得ることができる。
【０２６７】
請求項５の単層型電子写真感光体によれば、上記高分子電荷輸送物質がトリアリールアミン構造を有する重合体であることから、電荷輸送能に優れた感光層を得ることができる。
【０２６８】
請求項６の単層型電子写真感光体によれば、上記高分子電荷輸送物質がトリアリールアミン構造を有するポリカーボネートであることから、電荷輸送性に優れ、更に成膜性、及び機械的強度の優れた感光層を得ることができる。
【０２６９】
請求項７乃至１７の単層型電子写真感光体によれば、上記高分子電荷輸送物質が特定のトリアリールアミン構造を有するポリカーボネートであることから、いずれも電荷輸送性、成膜性、機械的強度が優れた感光層を得ることができる。
【０２７０】
請求項１８の単層型電子写真感光体によれば、上記感光層におけるアクセプター性化合物が、特定の２，３−ジフェニルインデン化合物であることから、該インデン化合物の有する高い電子受容性により高い帯電性及び感度と静電特性の高耐久化が得られる。
【０２７１】
請求項１９の単層型電子写真感光体によれば、上記感光層中に特定のフェノール化合物の少なくとも１種を含有することから、感光層の耐久性をさらに向上させることができる。
【０２７２】
請求項２０のプロセスカートリッジによれば、感光体として上記本発明の感光体を用いたことから、感光層の膜削れが非常に小さく、しかも高帯電性と高感度を有するプロセスカートリッジを得ることができる。
【０２７３】
請求項２１の電子写真装置によれば、感光体として上記本発明の感光体を用いたことから、感光層の膜削れが非常に小さく、しかも高帯電性と高感度を有する電子写真装置を得ることができる。
【図面の簡単な説明】
【図１】電子写真装置の一例を示す概略構成図。
【図２】電子写真装置の別の例を示す概略構成図。
【図３】プロセスカートリッジの一例を示す概略構成図。
【符号の説明】
１、６、２１　単層型電子写真感光体
【図１】
2004061771.tif 000132
【図２】
2004061771.tif 000133
【図３】
2004061771.tif 000134